(57)【特許請求の範囲】
【請求項１】
多層積層体であって、
該多層積層体の視認側に配置され、観測者に面するように構成された、光を散乱するための光散乱層と、
前記視認側から前記多層積層体を見る観測者に対して情報を表示するための情報層であって、前記多層積層体の、前記視認側と反対側の裏面に配置され、観測者から遠ざかる方向に面するように構成された情報層と、
第１の偏光状態を有する垂直入射光の少なくとも８０％を反射する多層フィルムであって、前記光散乱層と前記情報層との間に配置された多層フィルムと、を有し、前記情報が、前記多層積層体を前記視認側から前記多層積層体に垂直な第１の方向に沿って見た場合に、前記第１の方向に対して鋭角をなす第２の方向に沿って見た場合よりも観測者に見えにくい、多層積層体。
【請求項２】
前記光散乱層が、光を散乱しない少なくとも１つの第１の領域と、光を散乱する少なくとも１つの第２の領域とを含む、請求項１に記載の多層積層体。
【請求項３】
前記多層積層体のそれぞれの２つの隣り合った主面の相当部分が互いに直接物理的に接触している、請求項１に記載の多層積層体。
【請求項４】
前記多層積層体のいずれの２つの隣り合った主面の間にも空気間隙を有さない、請求項１に記載の多層積層体。
【請求項５】
前記光散乱層が体積光散乱層を含む、請求項１に記載の多層積層体。
【請求項６】
前記体積光散乱層が、バインダー中に分散された複数の散乱要素を含む、請求項５に記載の多層積層体。
【請求項７】
光学的不透明層をさらに含み、前記情報層が前記多層フィルムと前記光学的不透明層の間に配置されている、請求項１〜６のいずれか一項に記載の多層積層体。
【請求項８】
前記光学的不透明層の全光透過率が５％未満である、請求項７に記載の多層積層体。
【請求項９】
前記光散乱層が、バインダーの表面に部分的に包埋された複数の散乱要素を含む、請求項１〜８のいずれか一項に記載の多層積層体。
【請求項１０】
前記多層フィルムが、２つの互いに直交する偏光状態のそれぞれの少なくとも８０％を光学的干渉により反射する、請求項１〜９のいずれか一項に記載の多層積層体。
【発明の詳細な説明】
【背景技術】
【０００１】
装飾的保護表面は、多くの消費者向け及び産業上の用途を有している。家庭用器具、自動車の内装及び塗装、ラップトップ及び携帯装置などの消費者向け電子機器は、いずれも、引っ掻き傷、損耗、及び摩耗からの充分な保護を与える一方で材料の寿命にわたって優れた美観を維持する材料が消費者によって望まれる例である。低光沢の艶消し表面は、その化粧的及び美的外観のために多くの消費者から高い関心が寄せられている。
【０００２】
電子産業により使用される多くのケース材料の中でも、陽極酸化アルミニウムは、その軽量性、耐久性、及び望ましい美観のためにラップトップ及び携帯電話などの電子機器において広く用いられている。陽極酸化アルミニウムの外観を模倣することができるポリマー材料などの材料が金属ケースに代わるものとして望まれている。
【発明の概要】
【課題を解決するための手段】
【０００３】
本開示は、装飾用マイクロスフェア物品として使用することが可能な多層積層体を提供する。かかる装飾用マイクロスフェア物品は、陽極酸化アルミニウム及び他の艶消し金属表面の、耐久性を有する美観的に好ましい代用品となりうるものである。かかる装飾用マイクロスフェア物品は耐久性を有し、例えば、白、ゴールド、シルバー、赤、又は他の色などの任意の所望の色の、明るく拡散する外観を有する一方でロール・ツー・ロール法を用いて製造することが可能である。かかる装飾用マイクロスフェア物品はまた、顧客が製品を差別化することを可能とする、例えば見る角度によって変化する色、見る角度によって変化する画像又はアイコンの鮮明度又は明確度といった、異なる視野角で変化しうる新規な光学的効果ももたらしうるものである。
【０００４】
一態様では、本発明は、多層積層体であって、該多層積層体の視認側に配置され、観測者に面するように構成された、光を散乱するための光散乱層と、視認側から多層積層体を見る観測者に対して情報を表示するための情報層であって、多層積層体の、視認側と反対側の裏面に配置され、観測者から遠ざかる方向に面するように構成された情報層と、第１の偏光状態を有する垂直入射光の少なくとも８０％を反射する多層フィルムであって、光散乱層と情報層との間に配置された多層フィルムと、を有し、情報が、多層積層体を視認側から多層積層体に垂直な第１の方向に沿って見た場合に、第１の方向に対して鋭角をなす第２の方向に沿って見た場合よりも観測者に見えにくい、多層積層体を提供する。別の態様では、本開示は、多層積層体を含む電子装置を提供する。
【０００５】
更に別の態様では、本開示は、多層積層体であって、全光透過率が５％未満の光学的不透明層と、光学的不透明層上に配置された標示を有する情報層と、情報層上に配置され、第１の偏光状態を有する垂直入射光の少なくとも８０％及び第１の偏光状態と直交する第２の偏光状態を有する垂直入射光の少なくとも８０％を光学的干渉により反射する多層フィルムと、多層フィルム上に配置された光散乱層と、を有することにより、多層積層体を光散乱側から見た場合に、光散乱層を有さない点を除いて同じ構造を有する多層積層体と比較して、標示が多層積層体に垂直な第１の方向に沿って実質的に同程度に識別可能であり、第１の方向と鋭角をなす第２の方向に沿って大幅により識別可能である、多層積層体を提供する。更に別の態様では、本開示は、多層積層体を含む電子装置を提供する。
【０００６】
更なる別の態様では、本開示は、多層積層体であって、該多層積層体の視認側に配置され、観測者に面するように構成された、光を散乱するための光散乱層と、視認側から多層積層体を見る観測者に対して情報を表示するための情報層であって、多層積層体の、視認側と反対側の裏面に配置され、観測者から遠ざかる方向に面するように構成され、情報が標示を含む、情報層と、第１の偏光状態を有する垂直入射光の少なくとも８０％を反射する多層フィルムであって、光散乱層と情報層との間に配置された多層フィルムと、を有し、情報が、多層積層体を視認側から多層積層体に垂直な第１の方向に沿って見た場合と、第１の方向に対して鋭角をなす第２の方向に沿って見た場合とで観測者に同程度に見えやすく、鋭角は少なくとも４０°である、多層積層体を提供する。更に別の態様では、本開示は、多層積層体を含む電子装置を提供する。
【０００７】
更に別の態様では、本開示は、多層積層体であって、該多層積層体の視認側に配置され、観測者に面するように構成された、光を散乱するための光散乱層と、全光学的透過率が５％未満であり、多層積層体の、視認側とは反対側の裏面上に配置され、観測者から遠ざかる方向に面するように構成された光学的不透明層と、視認側から多層積層体を見る観測者に対して情報を表示するための情報層であって、光散乱層と光学的不透明層との間に配置された情報層と、第１の偏光状態を有する垂直入射光の少なくとも８０％を反射する多層フィルムであって、光散乱層と情報層との間に配置された多層フィルムと、を有し、情報が、多層積層体を視認側から多層積層体に垂直な第１の方向に沿って見た場合と、第１の方向に対して鋭角をなす第２の方向に沿って見た場合とで観測者に同程度に見えやすい、多層積層体である。更に別の態様では、本開示は、多層積層体を含む電子装置を提供する。
【０００８】
更に別の態様では、本開示は、多層積層体であって、全光透過率が５％未満の光学的不透明層と、光学的不透明層上に配置された標示を有する情報層と、情報層上に配置され、２つの互いに直交する偏光状態のそれぞれの少なくとも８０％を光学的干渉により反射する多層フィルムと、を有する多層積層体を提供する。更に別の態様では、本開示は、多層積層体を含む電子装置を提供する。
【０００９】
更に別の態様では、本開示は、多層積層体であって、全光透過率が５％未満の光学的不透明層と、光学的不透明層上に配置された標示を有する情報層と、情報層上に配置された多層フィルムであって、電磁スペクトルの可視範囲の第１の領域内の２つの互いに直交する偏光状態のそれぞれの少なくとも８０％を光学的干渉により反射し、電磁スペクトルの可視範囲の残りの領域内の２つの互いに直交する偏光状態のそれぞれの少なくとも８０％を光学的干渉により透過する多層フィルムと、を有する多層積層体を提供する。更に別の態様では、本開示は、多層積層体を含む電子装置を提供する。
【００１０】
上記の概要は、本開示の各実施形態又はすべての実現形態を説明することを目的としたものではない。以下の図面及び詳細な説明により、実例となる実施形態をより具体的に例示する。
【図面の簡単な説明】
【００１１】
本明細書の全体を通じて添付の図面を参照するが、図中、同様の参照符合は同様の要素を示している。
【図１】装飾用マイクロスフェア物品の概略断面図を示す。
【図２】装飾用マイクロスフェア物品の概略断面図を示す。
【図３】装飾用マイクロスフェア物品の概略断面図を示す。
【図４】装飾用マイクロスフェア物品の概略断面図を示す。
【図５】装飾用マイクロスフェア物品からの見え方の概略図を示す。
【図６】装飾用マイクロスフェア物品からの見え方の概略図を示す。
【図７】装飾用マイクロスフェア物品について、角度に対するコントラストのプロットを示す。
【図８】装飾用マイクロスフェア物品について、角度に対するコントラストのプロットを示す。
【図９Ａ】装飾用マイクロスフェア物品について、角度に対するコントラストのプロットを示す。
【図９Ｂ】装飾用マイクロスフェア物品について、角度に対するコントラストのプロットを示す。
【００１２】
各図の縮尺は必ずしも一定ではない。図中に用いられる同様の数字は、同様の構成要素を示す。しかしながら、特定の図中のある構成要素を示す数字の使用は、同じ数字によって示される別の図中のその構成要素を限定しようとするものではないことは理解されるであろう。
【発明を実施するための形態】
【００１３】
本開示は、装飾用マイクロスフェア物品として使用することが可能な多層積層体について述べるものである。かかる装飾用マイクロスフェア物品は、陽極酸化アルミニウム及び他の艶消し金属表面の、耐久性を有する美観的に好ましい代用品となりうるものである。かかる装飾用マイクロスフェア物品は耐久性を有し、例えば、白、ゴールド、シルバー、赤、又は他の色などの任意の所望の色の、明るく拡散する外観を有する一方でロール・ツー・ロール法を用いて製造することが可能である。かかる装飾用マイクロスフェア物品はまた、顧客が製品を差別化することを可能とする、例えば見る角度によって変化する色、見る角度によって変化する画像又はアイコンの鮮明度又は明確度といった、異なる視野角で変化しうる新規な光学的効果ももたらしうるものである。
【００１４】
特定の場合では、特に一部が露出したマイクロスフェア（すなわちビーズ）を透明なバインダーを用いて高輝度鏡面反射体（enhanced specular reflector）（ＥＳＲ）フィルムのような多層光学フィルム（ＭＯＦ）上に積層した場合に新規な色ずれ効果が認められる。例えば、ＭＯＦフィルムの裏面を黒い顔料添加層でコーティングすることにより、試料をビーズ側からより大きな入射角で見た場合に濃い青色に変化する垂直入射角における薄く青みがかった色相を生じる。ＭＯＦフィルム上のこうした一部が露出したマイクロスフェアは、顧客の要求に応じて企業のロゴ又は他の標示を印刷するために効果的に用いることができる隠し画像とすることができる極めて鮮明な画像を生じる助けとなるものである。同様の効果を実現するために黒以外の色をＭＯＦフィルムの裏面にコーティング又はスプレー塗布することもできる。色は規則的又は不規則的なパターンでコーティングすることができる。
【００１５】
特定の一実施形態では、中実のガラスマイクロスフェア（ビーズとも呼ばれる）などの光散乱要素が装飾用フィルムに表面保護及び美観を付与する目的で使用されている。低光沢の拡散性反射フィルムは、多層光学フィルムのようなフィルム上に積層された透明ポリマー層中にガラスマイクロスフェアを少なくとも部分的に包埋することで得ることができる。かかる装飾用フィルムは、陽極酸化アルミニウムと幾分似た明るい白色の拡散する外観を有し、製造は大幅に容易である。かかる光学積層体を改変することによって、異なる色及び色ずれ効果を認めることができる。ガラスビーズはまた、装飾用フィルムに耐摩耗性及び滑らかな手触りを付与することもできる。装飾用フィルムは、支持体又は多層光学フィルムのような基材フィルムの一方の表面に接着されたポリウレタンマトリクス中に少なくとも部分的に包埋されたガラス、セラミック、ポリマービーズ、又はガラス、セラミック、若しくはポリマービーズの混ざり合った組み合わせを用いて製造することができる。
【００１６】
本開示に基づいて製造された物品は、高度の拡散反射性を有し、光沢が低く、装飾用フィルムとしての使用に相応しいものである。かかるビーズ表面は、表面上にマイクロスフェアの単層が存在するために優れた滑らかな手触り及び耐摩耗性を有しうるものであり、表面保護フィルムとして有用である。
【００１７】
以下の説明文では、説明文の一部を構成し、例示を目的として示される付属の図面を参照する。本開示の範囲又は趣旨から逸脱することなく、他の実施形態が想到され、実施されうる点を理解されたい。したがって、以下の詳細な説明は、限定的な意味で理解されるべきではない。
【００１８】
本明細書で使用するすべての科学的及び技術的用語は、特に断わらないかぎり、当該技術分野において一般的に用いられる意味を有する。本明細書において与えられる定義は、本明細書中で頻繁に使用される特定の用語の理解を助けるためのものであり、本開示の範囲を限定するためのものではない。
【００１９】
特に断らないかぎり、本明細書及び特許請求の範囲で使用される、構造の大きさ、量、及び物理的特性を表わすすべての数字は、いずれの場合においても「約」なる語によって修飾されているものとして理解されるべきである。したがって、そうでないことが示されないかぎり、上記の明細書及び添付の特許請求の範囲に記載される数値パラメータは、当業者が本明細書に開示される教示内容を用いて得ようとするところの所望の特性に応じて変化しうる近似的な値である。
【００２０】
本明細書及び付属の「特許請求の範囲」で使用するところの「ａ」、「ａｎ」、及び「ｔｈｅ」なる単数形は、内容によってそうでないことが明確に示されないかぎり、複数の指示対象を有する実施形態を包含するものとする。本明細書及び付属の「特許請求の範囲」で使用するところの「又は」なる語は、内容によってそうでないことが明確に示されないかぎり、「及び／又は」を含む意味で広義に用いられる。
【００２１】
これらに限定されるものではないが、「下側」、「上側」、「下」、「下方」、「上方」、及び「〜の上」などの空間的に関連した語は、本明細書において用いられる場合、ある要素の別の要素に対する空間的関係を述べるうえで説明を容易にする目的で用いられる。このような空間的に関連した語には、図に示され、本明細書に述べられる特定の向きのほかに、使用中又は作動中の装置の異なる向きが含まれる。例えば、図に示される物体が反転又は裏返される場合、他の要素の下方又は下として前に説明されていた部分は、これらの他の要素の上となるであろう。
【００２２】
本明細書で使用されるとき、ある要素、部材若しくは層が、例えば、別の要素、部材若しくは層と「一致する境界面」を形成する、これらの「上にある」、これらと「接続される」、「結合される」、若しくは「接触する」として述べられる場合、その要素、部材若しくは層は、例えば、特定の要素、部材若しくは層の直接上にあるか、これらと直接接続されるか、直接結合されるか、直接接触してもよく、又は介在する要素、部材若しくは層が特定の要素、部材若しくは層の上にあるか、これらと接続されるか、結合されるか、若しくは接触しうる。例えばある要素、部材又は層が、別の要素の「直接上にある」か、別の要素に「直接接続される」、「直接結合する」、又は「直接接触する」と言う場合、例えば介在する要素、部材又は層は存在しない。
【００２３】
本明細書で使用されるところの「有する（have、having）」、「含む（include、including、comprise、comprising）」などは、非限定的（open ended）な意味で用いられており、一般に「含むが、これらに限定されない」ことを意味する。「〜からなる」及び「〜から本質的になる」なる語は、「〜を含む」なる語及び同様の語に含まれることが理解されよう。
【００２４】
本明細書で使用するところの「可視光透過性材料」なる語は、人の目によって一般的に知覚される光が伝播することが可能な構成要素又は材料を意味する。特定の場合では、かかる構成要素又は材料はまた、極めて低い光の吸収率、散乱性、及び分散性を示す場合もあるが、これは必ずしも必要ではない。特定の場合では、かかる構成要素又は材料は、構成要素又は材料の内部に見えるか、又は構成要素から放射される光のパターンとして見える所望の光学的効果を与えるように調節された吸収率、散乱性、及び分散性を有することができる。特定の場合では、かかる構成要素又は材料はまた、任意に用いられる着色剤、蛍光剤、波長下方変換要素などを含んでもよく、これにより「可視光線透過性」なる語句の使用を損なうものではない。
【００２５】
図１は、本開示の一態様に基づく装飾用マイクロスフェア物品１００の概略断面図を示す。装飾用マイクロスフェア物品１００は、支持層１２０の視認面１２６上に配置された光散乱層１１０を含む多層積層体である。任意に設けられる情報層１３０が、視認面１２６の反対側の支持層１２０の裏側面１２５上に配置されている。任意に設けられる裏張り層１４０が、任意に設けられる情報層１３０の、支持層１２０の反対側に隣接して配置されている。
【００２６】
光散乱層１１０は、バインダー１１２中に分散された複数の散乱要素１１４を有している。特定の場合では、散乱要素１１４を図１に示されるようにバインダー１１２の表面に配置して装飾用マイクロスフェア物品１００に更なる耐摩耗性を付与することができる。やはり図１に示されるように、特定の場合では、複数の散乱要素１１４は支持層と接触するとともにバインダー１１２の表面よりも上に延びてもよいが、これは別の箇所で述べるように必ずしも必要ではない。散乱要素１１４は、約１〜約４００ミクロン、又は約２〜約２００ミクロン、又は約２〜約１００ミクロン以下の有効直径を有する粒子とすることができる。特定の場合では、散乱要素１１４は、アクリレート、メタクリレート、ポリスチレン、ポリカーボネートなどのポリマーを含む有機粒子；ホウケイ酸ガラス、及びセラミックなどのガラス類を含む無機粒子；ポリマー、ガラス、及び／若しくはセラミックの混合物を含むハイブリッド粒子；又は、有機粒子、無機粒子、若しくはハイブリッド粒子の組み合わせを含むことができる。散乱要素１１４は、視認面１２６全体にわたって均一又は不均一に分配されてよく、散乱要素１１４のない領域があってもよい。
【００２７】
バインダー１１２は、散乱要素１１４と混ざり合い、散乱要素１１４とよく接着するとともに、支持層１２０の視認面１２６とよく接着する任意の適当なバインダーでよい。適当なバインダーとしては、例えば、ポリウレタン、ポリアクリレート、ポリカーボネート、ビニル、スチレンなどが挙げられる。バインダー１１２及び散乱要素１１４の屈折率は、所望の光学的効果を得るためには異なることが好ましい。特定の場合では、バインダーの屈折率と散乱要素の屈折率との差は、例えば少なくとも０．０５、又は好ましくは約０．１〜約０．８、又はより好ましくは約０．１〜約０．２である。
【００２８】
支持層１２０（又は基材層）は所望の光学的効果をもたらすように選択することができる。特定の一実施形態では、支持層１２０は、例えば、いずれも３Ｍ  Ｃｏｍｐａｎｙより販売される高輝度鏡面反射性（Enhanced Specular Reflective）（ＥＳＲ）フィルム又は反射性偏光フィルム（ＤＢＥＦ）などのポリマー多層光学フィルム；例えばダイクロイックリフレクタなどの無機多層光学フィルム；又は、例えばアルミニウム若しくは銀コーティングされたポリエステルフィルムなどの金属化フィルムを含む多層光学フィルムのように反射型のものであってよい。特定の一実施形態では、代わりに支持層１２０を、ダイクロイックフィルター、染色ポリマーフィルム、又は染色反射性フィルムのように着色又は染色されたフィルムとしてもよい。
【００２９】
任意に設けられる情報層１３０は、層の異なる局所領域間で組成又は構造の違いを有しており、かかる違いは、視覚的に又は光学センサーによって検出することが可能である。特定の場合では、任意に設けられる情報層１３０は、例えば第１の色から第２の色への段階的な変化又は勾配変化のような色の違い；例えばパステル色から鮮明な色への段階的な変化又は勾配変化のような色密度の違い；例えば白から灰色又は黒への段階的な変化又は勾配変化のようなコントラストの違い；例えば表面の凹凸の段階的な変化又は勾配変化のようなテクスチャーの違い；例えば紫外線蛍光化合物の濃度の段階的又は勾配変化のような蛍光又はリン光の違い；といったような違いを有する。特定の一実施形態では、かかる違いはアイコン、標示、マーク、絵、又は記号などの静的画像であってよい。特定の一実施形態では、かかる違いは、ディスプレイ（例えば電子ペーパー）などの装置からの動的な違いであってよく、あるいは別の装置（例えばイメージプロジェクター）によって任意に設けられる情報層上に投射される像であってもよい。特定の一実施形態では、任意に設けられる情報層１３０は、例えば印刷、エンボス加工、彫刻によって、又はマーカーペン、又は当該技術分野では周知の他の技術を用いて、支持層１２０の裏面１２５に書き込まれて形成されたマークのような簡単なものとすることができる。特定の一実施形態では、任意に設けられる情報層１３０は光拡散特性の違いを有する光拡散層とすることができる。
【００３０】
任意に設けられる裏張り層１４０は、例えば任意に設けられる情報層１３０及び／又は支持層１２０を環境から保護する目的で、又は任意に設けられる情報層１３０に与えられた違いを更に強調する目的で（例えば装飾用マイクロスフェア物品１００に裏面から光が入射することを防止するための光遮断層）設けることができる。特定の場合では、任意に設けられる裏張り層１４０は、支持層１２０又は情報保持層１３０に貼着された着色、不透明、半透明、又は透明な感圧テープとすることができる。
【００３１】
図２は、本開示の一態様に基づく装飾用マイクロスフェア物品２００の概略断面図を示す。図２に示される要素２１０〜２４０のそれぞれは、上記に述べた図１に示される同様の番号が付された要素１１０〜１４０に対応している。例えば、図２に示される支持体２２０は、図１の支持体１２０に対応している、といった具合である。図２では、光散乱層２１０は、バインダー２１２の、支持体２２０の視認面１２６と反対側の表面の近くに、かつこの表面を越えて延びるように配置された複数の散乱要素２１４を有する表面拡散層である。
【００３２】
図３は、本開示の一態様に基づく装飾用マイクロスフェア物品３００の概略断面図を示す。図３に示される要素３１０〜３４０のそれぞれは、上記に述べた図１に示される同様の番号が付された要素１１０〜１４０に対応している。例えば、図３に示される支持体３２０は、図１の支持体１２０に対応している、といった具合である。図３では、光散乱層３１０は、複数の散乱要素３１４が、光散乱層３１０のバインダー３１２の表面を越えて延びることなくバインダー３１２の全体にわたって配置された体積拡散層である。
【００３３】
図４は、本開示の一態様に基づく装飾用マイクロスフェア物品４００の概略断面図を示す。図４に示される要素４１０〜４４０のそれぞれは、上記に述べた図１に示される同様の番号が付された要素１１０〜１４０に対応している。例えば、図４に示される支持体４２０は、図１の支持体１２０に対応している、といった具合である。図４では、光散乱層４１０は、バインダー４１２の、支持体４２０の視認面４２６と反対側の表面の近くに、かつこの表面を越えて延びるように配置された複数の散乱要素４１４を有するとともに、光散乱層４１０のバインダー４１２全体にわたって配置された散乱要素４１４を有する表面及び体積拡散層である。
【００３４】
図５は、本開示の一態様に基づく装飾用マイクロスフェア物品の概略図を示す。図５に示される要素５１０〜５３０のそれぞれは、上記に述べた図１に示される同様の番号が付された要素１１０〜１３０に対応している。例えば、図５に示される支持体５２０は、図１の支持体１２０に対応している、といった具合である。図５では、情報層５３０は、暗コントラスト領域５３１と明コントラスト領域５３２との違いで構成されている。情報層５３０は、別の箇所で述べるように例えばアイコン、標示、バーコードなどであってよい。鋭角θ１から情報層を観察する観測者は、暗コントラスト領域５３１と明コントラスト領域５３２との違いを、像「Ｉ」に示されるようなものとして見ることができるが、角度が情報層５３０に対して垂直となるまで大きくなるにしたがって、暗コントラスト領域５３１と明コントラスト領域５３２との違いは像「ＩＩ」に示されるようにより拡散したものとなり、像「ＩＩ」におけるかかる違いを区別することは困難となる。同様に、鋭角θ２から情報層を観察する観測者は、暗コントラスト領域５３１と明コントラスト領域５３２との違いを、像「ＩＩＩ」に示されるようなものとして見ることができるが、角度が情報層５３０に対して垂直となるまで大きくなるにしたがって、暗コントラスト領域５３１と明コントラスト領域５３２との違いは再びより拡散したものとなる。特定の場合では、像に見られる変化は、表面に対して鋭角から表面に対して垂直となるまで視野角が大きくなるのにしたがって連続的に変化する。特定の場合では、かかる変化はより急激なものとなる場合もあり、像の段階的な変化が生じる場合さえある。
【００３５】
図６は、本開示の一態様に基づく装飾用マイクロスフェア物品の概略図を示す。図６に示される要素６１０〜６３０のそれぞれは、上記に述べた図１に示される同様の番号が付された要素１１０〜１３０に対応している。例えば、図６に示される支持体６２０は、図１の支持体１２０に対応している、といった具合である。図６では、情報層６３０は、別の箇所で述べるような違いのいずれで構成されてもよい。情報層６３０は着色フィルムであってよく、鋭角θ１から情報層を観察する観測者には第１の色「Ａ」が見える。特定の場合では、情報層６３０は、例えば赤いフィルムであってよく、第１の色「Ａ」は赤であるが、角度が垂直となるまで大きくなるのにしたがって、色は第２の色「Ｂ」（例えばゴールド）へと変化しうる。同様に、情報層を鋭角θ２から観察する観測者には、第１の色「Ａ」と同じか又は異なる第３の色「Ｃ」が見えるが、角度が情報層６３０に対して垂直となるまで大きくなるのにしたがって、色は再び第２の色「Ｂ」へと変化する。特定の場合では、像に見られる変化は、表面に対して鋭角から表面に対して垂直となるまで視野角が大きくなるのにしたがって連続的に変化する。特定の場合では、かかる変化はより急激なものとなる場合もあり、像の段階的な変化が生じる場合さえある。
【実施例】
【００３６】
実施例１：装飾用マイクロスフェア物品
ポリエチレンの薄層でコーティングされたポリエステル基材を１４０℃の温度に加熱して表面を粘着性とした後、ホウケイ酸ガラスマイクロスフェア（ＭｏＳｃｉ  Ｉｎｃ，Ｒｏｌｌａ，ＭＯ）を、マイクロスフェアの単層がその直径の３０〜４０％だけポリエチレン中に埋め込まれるように表面に手でふりかけることによって転写物品を作製した。
【００３７】
次に、１１ｇの透明なポリオールＫ−Ｆｌｅｘ  １８８（Ｋｉｎｇ  Ｉｎｄｕｓｔｒｉｅｓ，Ｎｏｒｗａｌｋ  ＣＴ）より販売される脂肪族ポリエステルポリオール）を１０ｇのＤｅｓｍｏｄｕｒ  Ｎ３３００Ａ（Ｂａｙｅｒ  ＡＧ）より販売される脂肪族ポリイソシアナート樹脂）と混合し、１滴のジルコニウムキレート錯体Ｋ−Ｋａｔ  ＸＣ−９２１３（Ｋｉｎｇ  Ｉｎｄｕｓｔｒｉｅｓ，Ｎｏｒｗａｌｋ  ＣＴより販売される）触媒を加えたものを使用してポリウレタンコーティング溶液を調製した。
【００３８】
得られたポリウレタンコーティング溶液を上記に述べた転写物品と３Ｍ高輝度鏡面反射体（ＥＳＲ）フィルム（多層光学フィルムすなわちＭＯＦ）との間にノッチバーコーティングし、７０℃で１時間硬化させた。次に、各試料をオーブンから取り出してポリエチレンを有するポリエステル基材を剥離して図１に示されるものに似た装飾用マイクロスフェア物品を形成し、露出させた（ポリウレタンマトリクス１１２中にホウケイ酸ガラスビーズ１１４を有する光散乱層１１０がＥＳＲ支持層１２０上にコーティングされたもの）。得られた装飾用マイクロスフェア物品の最終的な厚さは２００ミクロンであった。
【００３９】
実施例１は、陽極酸化アルミニウム表面と驚くほどよく似た明るい拡散反射性の外観を有していた。表面に突出したガラスマイクロスフェアと誘電体広帯域鏡面反射体との組み合わせにより、高い反射率の値がもたらされ、非常に好ましい明るい白く拡散した外観が得られた。黒のマーキングペンを用いて、ＥＳＲフィルムの、ビーズ付与層とは反対側の裏面に情報マークを記した。この情報マークは、図５に示される各視点と同様、フィルムに対して垂直に見た場合に鋭角で見た場合よりも見えにくかった。
【００４０】
色及び明度の測定
装飾用マイクロスフェア物品の色（Ｌ＊，ａ＊，ｂ＊）及び表面反射率の測定を、Ｘ−Ｒｉｔｅ  Ｃｏｌｏｒ  ｉ７分光光度計（Ｘ−Ｒｉｔｅ，Ｇｒａｎｄ  Ｒａｐｉｄｓ，ＭＩより販売される）を使用して積分球で行った。測定は通常、試料の「外観」の特性を評価するために鏡面反射成分除外モードで行った。
【００４１】
比較例１は、３Ｍより市販される３Ｍ  ＥＳＲ多層光学フィルムの試料とした。
【００４２】
比較例２は、３Ｍ  ＥＳＲフィルム上に実施例１のポリウレタンコーティング溶液の厚さ５ミルの層をコーティングして硬化させることによって作製した。
【００４３】
実施例３は、最初に１０ｇのホウケイ酸ガラスビーズを実施例１のポリウレタンコーティング溶液中に分散し、次いでこのビーズ添加溶液を３Ｍ  ＥＳＲフィルム上にコーティングして硬化させることによって作製した。
【００４４】
実施例４は、透明なポリオールの代わりに、白色顔料を添加したＫ１８８溶液（Ｐｅｎｎ  Ｃｏｌｏｒ，Ｈａｔｆｉｅｌｄ，ＰＡより販売される）を使用した点以外は実施例１に述べた手順にしたがって調製した。
【００４５】
【表１】
0006461115.tif 000002
【００４６】
本開示に基づいて作製された物品は、高度の拡散反射性及び低い光沢を有しうるものであり、かかる物品は装飾用フィルムとして好ましいものとなる。ビーズ表面は、表面上にマイクロスフェアの単層が存在することにより、優れた滑らかな手触り及び耐摩耗性を有しうるものであり、かかる物品は表面保護フィルムとして有用なものとなる。
【００４７】
実施例５
複数の装飾用マイクロスフェア物品の光学特性を測定するために多層積層体の試料を作製した。実施例１に述べた方法を用い、ポリウレタンコーティング（ホウケイ酸ガラスビーズを加えるか又は加えないもの）を、いずれも３Ｍ  Ｃｏｍｐａｎｙより販売される、Ｖｉｋｕｉｔｉ（商標）ＥＳＲフィルム、反射性偏光フィルム（Ｖｉｋｕｉｔｉ（商標）ＤＢＥＦ）、及び赤色リフレクター（ＣＭ５９０  Ｒａｄｉａｎｔ  Ｃｏｌｏｒ  Ｍｉｒｒｏｒ（商標）フィルム）の各基材上にコーティングした。黒又は赤色のテープの不透明な裏張りフィルムを、基材の、コーティングと反対側の面に貼り付けた。上記に述べたように特定の試料では、実施例１に述べたようにして付着させたホウケイ酸ガラスの表面ビーズが存在した。表２は、各試料の構成を、各試料について測定された視感度拡散反射率及び鏡面反射率、並びに全反射率に対する鏡面反射率の比（ＳＲ／ＴＲ）とともに示したものである。反射率の値は、下記に述べるように不透明な裏張りフィルムなしの試料について測定した。
【００４８】
【表２】
0006461115.tif 000003
【００４９】
各試料について、鏡面反射除外を行った場合と行わない場合とで、０°、１６°、３０°、４５°、６０°及び７５°の入射角（α）でＲａｄｉａｎｔ  Ｚｅｍａｘ  ＩＳ−ＳＡ（商標）（Ｉｍａｇｉｎｇ  Ｓｐｈｅｒｅ  ｆｏｒ  Ｓｃａｔｔｅｒ  ａｎｄ  Ａｐｐｅａｒａｎｃｅ、Ｒａｄｉａｎｔ  Ｚｅｍａｘ，Ｒｅｄｍｏｎｄ，ＷＡ）より販売されるもの）を使用してカラーＢＲＤＦ（双方向反射率分布関数）を測定した。直交（ＸＹＺ）座標系において、入射角αは、入射光線が試料のＸＹ平面に対する法線（すなわちＺ軸）をなす角度であり、入射角αはＹＺ平面内にある（すなわちＸ＝０）。ＣＩＥ−Ｘ、ＣＩＥ−Ｙ及びＣＩＥ−ＺのＢＲＤＦデータをＲａｄｉａｎｔ  Ｚｅｍａｘ  ＩＳ−ＳＡソフトウェアからＣＳＶファイルに、積分直径＝４°、傾斜解像度＝２°、及び方位角解像度＝２°の設定を用いてエクスポートした。ＣＳＶファイルを読み込み、ＣＳＶファイル内の各データポイントについてＣＩＥ  ｕ’、ｖ’、Ｌ＊、ａ＊及びｂ＊を計算するためのＭＡＴＬＡＢプログラムを書いた。
【００５０】
このＢＲＤＦデータから表２に示した鏡面反射率及び拡散反射率の値を得た。入射角は、拡散反射データについては０°（垂直入射）とし、鏡面反射データについては１６°とした。拡散反射率測定用の鏡面反射除外ポートのサイズは、約１０°×１０°とした。拡散反射率は、鏡面反射除外を行った０°のＢＲＤＦを積分することによって得た。鏡面反射率は、１６°の鏡面反射方向を中心としてＢＲＤＦの７°の半径の領域を積分することによって得た。１６°で測定した全視感度反射率に対する鏡面視感度反射率の比（ＳＲ／ＴＲ）を表２の最後の列に示す。
【００５１】
すべての試料について、裏面にテープを有する試料と裏面にテープを有さない同じ試料との間の色及び明るさのコントラストを測定した。「テープコントラスト」が高いほど、裏側テープが前面からより見えやすくなる。結果は、これらの「テープコントラスト」値が試料の多くで角度とともに変化することを示している。一般的に「テープコントラスト」（コントラストＫ（θ）として示す）とは、試料の裏面にテープを有さない領域と、裏面にテープを有する領域との間の「外観」の差の大きさのことを指す。この大きさは、用いられる色座標の組における距離である。例えば、ｕ’ｖ’色座標が用いられる場合、これはｕ’ｖ’色空間における距離である。ａ＊ｂ＊色座標が用いられる場合、これはａ＊ｂ＊色空間における距離である。Ｌ＊ａ＊ｂ＊色座標が用いられる場合、これはＬ＊ａ＊ｂ＊色空間における距離であり、ＣＩＥによりΔＥ＊と呼ばれる。単一の次元を用いることもできる。Ｌ＊テープコントラストとは、Ｌ＊軸に沿った距離のことを指す。ｕ’テープコントラストとは、ｕ’軸に沿った距離のことを指す。
【００５２】
図７、８、９Ａ及び９Ｂは、表２に示した試料のそれぞれについて、入射角１６°におけるＢＲＤＦの中心を通る水平（すなわちＸ軸）断面に沿った角度θに対するコントラストＫ（θ）のプロットを示している。ｕ’ｖ’テープコントラストは、裏面にテープを有する試料のｕ’ｖ’座標と、裏面にテープを有さない同じ試料のｕ’ｖ’座標との間のｕ’ｖ’色空間における直交座標系の距離である。各プロットにおけるコントラストＫ（θ）は、以下の式によって与えられるｕ’ｖ’テープコントラストに比例している。すなわち、
Ｋ（θ）＝１００（ｕ’ｖ’テープコントラスト）＝１００［（ｕ’テープ有り−ｕ’テープなし）２＋（ｖ’テープ有り−ｖ’テープなし）２］１／２
【００５３】
以下に、本開示の実施形態を列記する。
【００５４】
項目１は、多層積層体であって、該多層積層体の視認側に配置され、観測者に面するように構成された、光を散乱するための光散乱層と、視認側から多層積層体を見る観測者に対して情報を表示するための情報層であって、多層積層体の、視認側と反対側の裏面に配置され、観測者から遠ざかる方向に面するように構成された情報層と、第１の偏光状態を有する垂直入射光の少なくとも８０％を反射する多層フィルムであって、光散乱層と情報層との間に配置された多層フィルムと、を有し、情報が、多層積層体を視認側から多層積層体に垂直な第１の方向に沿って見た場合に、第１の方向に対して鋭角をなす第２の方向に沿って見た場合よりも観測者に見えにくい、多層積層体である。
【００５５】
項目２は、多層フィルムが多層ポリマーフィルムを含む、項目１に記載の多層積層体である。
【００５６】
項目３は、多層フィルムが多層無機フィルムを含む、項目１又は項目２に記載の多層積層体である。
【００５７】
項目４は、光散乱層が、光を散乱しない少なくとも１つの第１の領域と、光を散乱する少なくとも１つの第２の領域とを含む、項目１〜項目３に記載の多層積層体である。
【００５８】
項目５は、光散乱層の少なくとも１つの第１の領域がコリメートされた入射光を主として拡散反射し、光散乱層の少なくとも１つの第２の領域がコリメートされた入射光を主として鏡面反射する、項目１〜項目４に記載の多層積層体である。
【００５９】
項目６は、多層積層体のそれぞれの２つの隣り合った主面の相当部分が互いに直接物理的に接触している、項目１〜項目５に記載の多層積層体である。
【００６０】
項目７は、多層積層体のそれぞれの２つの隣り合った主面の少なくとも５０％が互いに直接物理的に接触している、項目６に記載の多層積層体である。
【００６１】
項目８は、多層積層体のそれぞれの２つの隣り合った主面の少なくとも７０％が互いに直接物理的に接触している、項目６に記載の多層積層体である。
【００６２】
項目９は、多層積層体のそれぞれの２つの隣り合った主面の少なくとも９０％が互いに直接物理的に接触している、項目６に記載の多層積層体である。
【００６３】
項目１０は、多層積層体のいずれの２つの隣り合った主面の間にも空気間隙を有さない、項目１〜項目９に記載の多層積層体である。
【００６４】
項目１１は、光散乱層が体積光散乱層を含む、項目１〜項目１０に記載の多層積層体である。
【００６５】
項目１２は、体積光散乱層が、バインダー中に分散された複数の散乱要素を含む、項目１１に記載の多層積層体である。
【００６６】
項目１３は、バインダーと散乱要素の屈折率の差が少なくとも０．０５である、項目１２に記載の多層積層体である。
【００６７】
項目１４は、バインダーと散乱要素の屈折率の差が少なくとも０．１である、項目１２又は項目１３に記載の多層積層体である。
【００６８】
項目１５は、バインダーと散乱要素の屈折率の差が０．０５〜０．８の範囲である、項目１２〜項目１４に記載の多層積層体である。
【００６９】
項目１６は、バインダーと散乱要素の屈折率の差が０．１〜０．５の範囲である、項目１２〜項目１５に記載の多層積層体である。
【００７０】
項目１７は、バインダーと散乱要素の屈折率の差が０．１〜０．３の範囲である、項目１２〜項目１６に記載の多層積層体である。
【００７１】
項目１８は、体積光散乱層が１００〜２５０ミクロンの範囲の厚さを有する、項目１１〜項目１７に記載の多層積層体である。
【００７２】
項目１９は、複数の散乱要素が複数の有機粒子を含む、項目１２〜項目１８に記載の多層積層体である。
【００７３】
項目２０は、複数の散乱要素が複数の無機粒子を含む、項目１２〜項目１９に記載の多層積層体である。
【００７４】
項目２１は、粒子の平均粒径が２〜２００ミクロンの範囲である、項目１９又は項目２０に記載の多層積層体である。
【００７５】
項目２２は、体積光散乱層が約１０重量％〜約８０重量％の散乱要素を含む、項目１１〜項目２１に記載の多層積層体である。
【００７６】
項目２３は、光散乱層が表面光散乱層を含む、項目１〜項目２２に記載の多層積層体である。
【００７７】
項目２４は、表面光散乱層が表面光散乱層の主面上に配置された複数の散乱要素を含む、項目２３に記載の多層積層体である。
【００７８】
項目２５は、主面が、多層積層体の視認側にある、項目２４に記載の多層積層体である。
【００７９】
項目２６は、主面が、多層積層体の裏面にある、項目２４に記載の多層積層体である。
【００８０】
項目２７は、光散乱層が体積光散乱層及び表面光散乱層を含む、項目１〜項目２６に記載の多層積層体である。
【００８１】
項目２８は、光が表面光散乱層よりも体積光散乱層によってより散乱される、項目２７に記載の多層積層体である。
【００８２】
項目２９は、光が表面光散乱層よりも体積光散乱層によってより散乱されない、項目２７に記載の多層積層体である。
【００８３】
項目３０は、光散乱層が実質的に対称的な光散乱層を含む、項目１〜項目２９に記載の多層積層体である。
【００８４】
項目３１は、光散乱層が、垂直入射光を、第１の視野角ＡＨを有する第１の散乱方向と、第２の視野角ＡＶを有する、第１の散乱方向に直交する第２の散乱方向とに散乱し、ＡＨ／ＡＶが０．８〜１．２の範囲である、項目３０に記載の多層積層体である。
【００８５】
項目３２は、光散乱層が実質的に非対称的な光散乱層を含む、項目１〜項目２９に記載の多層積層体である。
【００８６】
項目３３は、光散乱層が、垂直入射光を、第１の視野角ＡＨを有する第１の散乱方向と、第２の視野角ＡＶを有する、第１の散乱方向に直交する第２の散乱方向とに散乱し、ＡＨ／ＡＶが０．８よりも小さいか又は１．２よりも大きい、項目３２に記載の多層積層体である。
【００８７】
項目３４は、視認側から多層積層体に入射する光を、第１の視野角ＡＨを有する第１の散乱方向と、第２の視野角ＡＶを有する、第１の散乱方向に直交する第２の散乱方向とに散乱し、ＡＨ／ＡＶが０．８〜１．２の範囲である、項目１〜項目２９に記載の多層積層体である。
【００８８】
項目３５は、視認側から多層積層体に入射する光を、第１の視野角ＡＨを有する第１の散乱方向と、第２の視野角ＡＶを有する、第１の散乱方向に直交する第２の散乱方向とに散乱し、ＡＨ／ＡＶが０．８よりも小さいか又は１．２よりも大きい、項目１〜項目２９に記載の多層積層体である。
【００８９】
項目３６は、光散乱層が実質的に粒子の単層である、項目１〜項目３５に記載の多層積層体である。
【００９０】
項目３７は、少なくとも５％の拡散視感度反射率を有する、項目１〜項目３６に記載の多層積層体である。
【００９１】
項目３８は、最大で７０％の鏡面視感度反射率を有する、項目１〜項目３７に記載の多層積層体である。
【００９２】
項目３９は、情報が標示を含む、項目１〜項目３８に記載の多層積層体である。
【００９３】
項目４０は、標示が、文字、単語、英数字、記号、ロゴ、テキスト、絵、画像、及びパターンのうちの少なくとも１つを含む、項目３９に記載の多層積層体である。
【００９４】
項目４１は、標示が、可視色の標示を含む、項目３９又は項目４０に記載の多層積層体である。
【００９５】
項目４２は、情報層が、標示を含む標示部分と、いずれの標示も含まない背景部分とを有する、項目１〜項目４１に記載の多層積層体である。
【００９６】
項目４３は、標示部分が第１の色を有し、該第１の色が、黒、赤、青、及び緑のうちの１つである、項目４２に記載の多層積層体である。
【００９７】
項目４４は、標示が静的画像を含む、項目３９〜項目４３に記載の多層積層体である。
【００９８】
項目４５は、標示が動的画像を含む、項目３９〜項目４４に記載の多層積層体である。
【００９９】
項目４６は、標示が多層フィルムの主面上に印刷される、項目３９〜項目４５に記載の多層積層体である。
【０１００】
項目４７は、情報が色を含む、項目１〜４６に記載の多層積層体である。
【０１０１】
項目４８は、情報層が連続的な層である、項目１〜項目４７に記載の多層積層体である。
【０１０２】
項目４９は、情報層が不連続的な層である、項目１〜項目４８に記載の多層積層体である。
【０１０３】
項目５０は、情報が多層フィルムの主面上に印刷される、項目１〜項目４９に記載の多層積層体である。
【０１０４】
項目５１は、多層ポリマーフィルムが、第１の偏光状態を有する垂直入射光の少なくとも９０％を反射する、項目１〜項目５０に記載の多層積層体である。
【０１０５】
項目５２は、多層ポリマーフィルムが、第１の偏光状態を有する垂直入射光の少なくとも９５％を反射する、項目１〜項目５１に記載の多層積層体である。
【０１０６】
項目５３は、多層フィルムが、第１の偏光状態と直交する第２の偏光状態を有する垂直入射光の少なくとも８０％を反射する、項目１〜項目５２に記載の多層積層体である。
【０１０７】
項目５４は、多層フィルムが、第２の偏光状態を有する垂直入射光の少なくとも９０％を反射する、項目５３に記載の多層積層体である。
【０１０８】
項目５５は、多層フィルムが、第２の偏光状態を有する垂直入射光の少なくとも９５％を反射する、項目５３に記載の多層積層体である。
【０１０９】
項目５６は、多層フィルムが、第１の偏光状態を有する垂直入射光の少なくとも８０％を鏡面反射する、項目１〜項目５５に記載の多層積層体である。
【０１１０】
項目５７は、多層フィルムが、第１の偏光状態と直交する第２の偏光状態を有する垂直入射光の少なくとも８０％を透過する、項目１〜項目５６に記載の多層積層体である。
【０１１１】
項目５８は、多層フィルムが、第２の偏光状態を有する垂直入射光の少なくとも９０％を透過する、項目５７に記載の多層積層体である。
【０１１２】
項目５９は、多層フィルムが、第２の偏光状態を有する垂直入射光の少なくとも９５％を透過する、項目５７に記載の多層積層体である。
【０１１３】
項目６０は、多層フィルムが、第２のポリマー光学層と交互に配された複屈折性の第１のポリマー光学層を有する、項目１〜項目５９に記載の多層積層体である。
【０１１４】
項目６１は、多層フィルムが、等方性の第２のポリマー光学層と交互に配された等方性の第１のポリマー光学層を有する、項目１〜項目６０に記載の多層積層体である。
【０１１５】
項目６２は、多層フィルムが光学的干渉によって光を反射する、項目１〜項目６１に記載の多層積層体である。
【０１１６】
項目６３は、多層フィルムが、約４４０〜６００ｎｍの波長範囲の第１の偏光状態を有する垂直入射光の少なくとも８０％を反射する、項目１〜項目６２に記載の多層積層体である。
【０１１７】
項目６４は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、Ｋ（０）が最大で０．２であり、かつＫ（４５）が少なくとも０．５である、項目１〜項目６３に記載の多層積層体である。
【０１１８】
項目６５は、入射する白色光が、ｕ０’が約０．２１、ｖ０’が約０．４７の色座標を有する、項目６４に記載の多層積層体である。
【０１１９】
項目６６は、約１０°〜約２０°の範囲のαについて、Ｋ（０）が最大で０．２であり、かつＫ（４５）が少なくとも０．５である、項目６４又は項目６５に記載の多層積層体である。
【０１２０】
項目６７は、約５°〜約２０°の範囲のαについて、Ｋ（０）が最大で０．１であり、かつＫ（４５）が少なくとも０．７５である、項目６４に記載の多層積層体である。
【０１２１】
項目６８は、約５°〜約２０°の範囲のαについて、Ｋ（０）が最大で０．１であり、かつＫ（４５）が少なくとも１である、項目６４に記載の多層積層体である。
【０１２２】
項目６９は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、Ｋ（０）が最大で０．２であり、かつ５０〜８０°の範囲のθに対してＫ（θ）が少なくとも１である、項目１〜項目６８に記載の多層積層体である。
【０１２３】
項目７０は、約１０°〜約２０°の範囲のαについて、Ｋ（０）が最大で０．２であり、かつ５０〜８０°の範囲のθに対してＫ（θ）が少なくとも１である、項目６９に記載の多層積層体である。
【０１２４】
項目７１は、約１０°〜約２０°の範囲のαについて、Ｋ（０）が最大で０．２であり、かつ５０〜８０°の範囲のθに対してＫ（θ）が少なくとも１．５である、項目６９に記載の多層積層体である。
【０１２５】
項目７２は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、１５〜８０°の範囲のθに対してＫ（θ）が最大値Ｋｍａｘを有し、ＫｍａｘがＫ（１５）よりも大きい、項目１〜項目７１の多層積層体である。
【０１２６】
項目７３は、Ｋｍａｘが少なくとも１である、項目７２に記載の多層積層体である。
【０１２７】
項目７４は、Ｋｍａｘが少なくとも２である、項目７２に記載の多層積層体である。
【０１２８】
項目７５は、Ｋｍａｘが少なくとも３である、項目７２に記載の多層積層体である。
【０１２９】
項目７６は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、Ｋ（４５）がＫ（０）よりも大きい、項目１〜項目７５に記載の多層積層体である。
【０１３０】
項目７７は、約５°〜約２０°の範囲のαについて、Ｋ（６０）がＫ（４５）よりも大きい、項目７６に記載の多層積層体である。
【０１３１】
項目７８は、多層積層体の裏面に配置され、情報層に接着された光学的不透明層を更に有する、項目１〜項目７７に記載の多層積層体である。
【０１３２】
項目７９は、情報層が多層ポリマーフィルムと光学的不透明層との間に配置される、項目７８に記載の多層積層体である。
【０１３３】
項目８０は、光学的不透明層の全光透過率が５％未満である、項目７８又は項目７９に記載の多層積層体である。
【０１３４】
項目８１は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が、ＣＩＥ  Ｌ＊ａ＊ｂ＊空間内でＬ１＊値を有し、背景部分に対応する多層積層体の第２の領域から第１の反射方向に沿って反射される第２の光が、ＣＩＥ  Ｌ＊ａ＊ｂ＊空間内でＬ２＊値を有し、第１の反射方向に沿った多層積層体のコントラストが、Ｌ（θ）＝│Ｌ１＊−Ｌ２＊│として定義され、これにより、約５°〜約２０°の範囲のαについて、Ｌ（０）が最大で２であり、かつＬ（４５）が少なくとも３である、項目１〜項目８０に記載の多層積層体である。
【０１３５】
項目８２は、入射する白色光が、ｕ０’が約０．２１、ｖ０’が約０．４７の色座標を有する、項目８１に記載の多層積層体である。
【０１３６】
項目８３は、約１０°〜約２０°の範囲のαについて、Ｌ（０）が最大で１．５であり、かつＬ（４５）が少なくとも４である、項目８１又は項目８２に記載の多層積層体である。
【０１３７】
項目８４は、約５°〜約２０°の範囲のαについて、Ｌ（θ）が、θが０〜６０°に増大するのにしたがって単調増加する、項目８１〜項目８３に記載の多層積層体である。
【０１３８】
項目８５は、約１０°〜約２０°の範囲のαについて、Ｌ（θ）が、０〜８０°のθの範囲にピークを有する、項目８１〜項目８４に記載の多層積層体である。
【０１３９】
項目８６は、約１０°〜約２０°の範囲のαについて、Ｌ（６０）−Ｌ（０）が少なくとも１．５である、項目８１〜項目８５に記載の多層積層体である。
【０１４０】
項目８７は、約１０°〜約２０°の範囲のαについて、Ｌ（６０）−Ｌ（０）が少なくとも４である、項目８１〜項目８６に記載の多層積層体である。
【０１４１】
項目８８は、約１０°〜約２０°の範囲のαについて、Ｌ（６０）−Ｌ（０）が少なくとも８である、項目８１〜項目８７に記載の多層積層体である。
【０１４２】
項目８９は、約１０°〜約２０°の範囲のαについて、Ｌ（６０）−Ｌ（０）が少なくとも１０である、項目８１〜項目８８に記載の多層積層体である。
【０１４３】
項目９０は、多層積層体であって、全光透過率が５％未満の光学的不透明層と、光学的不透明層上に配置された標示を有する情報層と、情報層上に配置され、第１の偏光状態を有する垂直入射光の少なくとも８０％及び第１の偏光状態と直交する第２の偏光状態を有する垂直入射光の少なくとも８０％を光学的干渉により反射する多層フィルムと、多層フィルム上に配置された光散乱層と、を有することにより、多層積層体を光散乱側から見た場合に、光散乱層を有さない点を除いて同じ構造を有する多層積層体と比較して、標示が多層積層体に垂直な第１の方向に沿って実質的に同程度に識別可能であり、第１の方向と鋭角をなす第２の方向に沿って大幅により識別可能である、多層積層体を提供する。
【０１４４】
項目９１は、鋭角が少なくとも３０°である、項目９０に記載の多層積層体である。
【０１４５】
項目９２は、鋭角が３０°〜７５°である、項目９０に記載の多層積層体である。
【０１４６】
項目９３は、多層フィルムが多層ポリマーフィルムを含む、項目９０〜項目９２に記載の多層積層体である。
【０１４７】
項目９４は、多層フィルムが多層無機フィルムを含む、項目９０〜項目９３に記載の多層積層体である。
【０１４８】
項目９５は、光散乱層が、光を散乱しない少なくとも１つの第１の領域と、光を散乱する少なくとも１つの第２の領域とを含む、項目９０〜項目９４に記載の多層積層体である。
【０１４９】
項目９６は、光散乱層の少なくとも１つの第１の領域がコリメートされた入射光を主として拡散反射し、光散乱層の少なくとも１つの第２の領域がコリメートされた入射光を主として鏡面反射する、項目９０〜項目９５に記載の多層積層体である。
【０１５０】
項目９７は、多層積層体のそれぞれの２つの隣り合った主面の相当部分が互いに直接物理的に接触している、項目９０〜項目９６に記載の多層積層体である。
【０１５１】
項目９８は、多層積層体のそれぞれの２つの隣り合った主面の少なくとも５０％が互いに直接物理的に接触している、項目９７に記載の多層積層体である。
【０１５２】
項目９９は、多層積層体のそれぞれの２つの隣り合った主面の少なくとも７０％が互いに直接物理的に接触している、項目９７に記載の多層積層体である。
【０１５３】
項目１００は、多層積層体のそれぞれの２つの隣り合った主面の少なくとも９０％が互いに直接物理的に接触している、項目９７に記載の多層積層体である。
【０１５４】
項目１０１は、多層積層体のいずれの２つの隣り合った主面の間にも空気間隙を有さない、項目９０〜項目１００に記載の多層積層体である。
【０１５５】
項目１０２は、光散乱層が体積光散乱層を含む、項目９０〜項目１０１に記載の多層積層体である。
【０１５６】
項目１０３は、体積光散乱層が、バインダー中に分散された複数の散乱要素を含む、項目１０２に記載の多層積層体である。
【０１５７】
項目１０４は、バインダーと散乱要素の屈折率の差が少なくとも０．０５である、項目１０３に記載の多層積層体である。
【０１５８】
項目１０５は、バインダーと散乱要素の屈折率の差が少なくとも０．１である、項目１０３又は項目１０４に記載の多層積層体である。
【０１５９】
項目１０６は、バインダーと散乱要素の屈折率の差が０．０５〜０．８の範囲である、項目１０３〜項目１０５に記載の多層積層体である。
【０１６０】
項目１０７は、バインダーと散乱要素の屈折率の差が０．１〜０．５の範囲である、項目１０３〜項目１０６に記載の多層積層体である。
【０１６１】
項目１０８は、バインダーと散乱要素の屈折率の差が０．１〜０．３の範囲である、項目１０３〜項目１０７に記載の多層積層体である。
【０１６２】
項目１０９は、体積光散乱層が１００〜２５０ミクロンの範囲の厚さを有する、項目１０２〜項目１０８に記載の多層積層体である。
【０１６３】
項目１１０は、複数の散乱要素が複数の有機粒子を含む、項目１０３〜項目１０９に記載の多層積層体である。
【０１６４】
項目１１１は、複数の散乱要素が複数の無機粒子を含む、項目１０３〜項目１１０に記載の多層積層体である。
【０１６５】
項目１１２は、粒子の平均粒径が２〜２００ミクロンの範囲である、項目１１０又は項目１１１に記載の多層積層体である。
【０１６６】
項目１１３は、体積光散乱層が約１０重量％〜約８０重量％の散乱要素を含む、項目１０２〜項目１１２に記載の多層積層体である。
【０１６７】
項目１１４は、光散乱層が表面光散乱層を含む、項目９０〜項目１１３に記載の多層積層体である。
【０１６８】
項目１１５は、表面光散乱層が表面光散乱層の主面上に配置された複数の散乱要素を含む、項目１１４に記載の多層積層体である。
【０１６９】
項目１１６は、主面が、多層積層体の視認側にある、項目１１５に記載の多層積層体である。
【０１７０】
項目１１７は、主面が、多層積層体の裏面にある、項目１１５に記載の多層積層体である。
【０１７１】
項目１１８は、光散乱層が体積光散乱層及び表面光散乱層を含む、項目９０〜項目１１７に記載の多層積層体である。
【０１７２】
項目１１９は、光が表面光散乱層よりも体積光散乱層によってより散乱される、項目１１８に記載の多層積層体である。
【０１７３】
項目１２０は、光が表面光散乱層よりも体積光散乱層によってより散乱されない、項目１１８に記載の多層積層体である。
【０１７４】
項目１２１は、光散乱層が実質的に対称的な光散乱層を含む、項目９０〜項目１２０に記載の多層積層体である。
【０１７５】
項目１２２は、光散乱層が、垂直入射光を、第１の視野角ＡＨを有する第１の散乱方向と、第２の視野角ＡＶを有する、第１の散乱方向に直交する第２の散乱方向とに散乱し、ＡＨ／ＡＶが０．８〜１．２の範囲である、項目１２１に記載の多層積層体である。
【０１７６】
項目１２３は、光散乱層が実質的に非対称的な光散乱層を含む、項目９０〜項目１２０に記載の多層積層体である。
【０１７７】
項目１２４は、光散乱層が、垂直入射光を、第１の視野角ＡＨを有する第１の散乱方向と、第２の視野角ＡＶを有する、第１の散乱方向に直交する第２の散乱方向とに散乱し、ＡＨ／ＡＶが０．８よりも小さいか又は１．２よりも大きい、項目１２３に記載の多層積層体である。
【０１７８】
項目１２５は、視認側から多層積層体に入射する光を、第１の視野角ＡＨを有する第１の散乱方向と、第２の視野角ＡＶを有する、第１の散乱方向に直交する第２の散乱方向とに散乱し、ＡＨ／ＡＶが０．８〜１．２の範囲である、項目９０〜項目１２４に記載の多層積層体である。
【０１７９】
項目１２６は、視認側から多層積層体に入射する光を、第１の視野角ＡＨを有する第１の散乱方向と、第２の視野角ＡＶを有する、第１の散乱方向に直交する第２の散乱方向とに散乱し、ＡＨ／ＡＶが０．８よりも小さいか又は１．２よりも大きい、項目９０〜項目１２５に記載の多層積層体である。
【０１８０】
項目１２７は、光散乱層が実質的に粒子の単層である、項目９０〜項目１２６に記載の多層積層体である。
【０１８１】
項目１２８は、少なくとも５％の拡散視感度反射率を有する、項目９０〜項目１２７に記載の多層積層体である。
【０１８２】
項目１２９は、最大で７０％の鏡面視感度反射率を有する、項目９０〜項目１２８に記載の多層積層体である。
【０１８３】
項目１３０は、標示が、文字、単語、英数字、記号、ロゴ、テキスト、絵、画像、及びパターンのうちの少なくとも１つを含む、項目９０〜項目１２９に記載の多層積層体である。
【０１８４】
項目１３１は、標示が、可視色の標示を含む、項目９０〜項目１３０に記載の多層積層体である。
【０１８５】
項目１３２は、情報層が、標示を含む標示部分と、いずれの標示も含まない背景部分とを有する、項目９０〜項目１３１に記載の多層積層体である。
【０１８６】
項目１３３は、標示部分が第１の色を有し、該第１の色が、黒、赤、青、及び緑のうちの１つである、項目９０〜項目１３２に記載の多層積層体である。
【０１８７】
項目１３４は、標示が静的画像を含む、項目９０〜項目１３３に記載の多層積層体である。
【０１８８】
項目１３５は、標示が動的画像を含む、項目９０〜項目１３４に記載の多層積層体である。
【０１８９】
項目１３６は、標示が多層フィルムの主面上に印刷される、項目９０〜項目１３５に記載の多層積層体である。
【０１９０】
項目１３７は、情報が色を含む、項目９０〜項目１３６に記載の多層積層体である。
【０１９１】
項目１３８は、情報層が連続的な層である、項目９０〜項目１３７に記載の多層積層体である。
【０１９２】
項目１３９は、情報層が不連続的な層である、項目９０〜項目１３８に記載の多層積層体である。
【０１９３】
項目１４０は、情報が多層フィルムの主面上に印刷される、項目９０〜項目１３９に記載の多層積層体である。
【０１９４】
項目１４１は、多層フィルムが、第１の偏光状態を有する垂直入射光の少なくとも９０％を反射する、項目９０〜項目１４０に記載の多層積層体である。
【０１９５】
項目１４２は、多層フィルムが、第１の偏光状態を有する垂直入射光の少なくとも９５％を反射する、項目９０〜項目１４１に記載の多層積層体である。
【０１９６】
項目１４３は、多層フィルムが、第１の偏光状態と直交する第２の偏光状態を有する垂直入射光の少なくとも８０％を反射する、項目９０〜項目１４２に記載の多層積層体である。
【０１９７】
項目１４４は、多層フィルムが、第２の偏光状態を有する垂直入射光の少なくとも９０％を反射する、項目１４３に記載の多層積層体である。
【０１９８】
項目１４５は、多層フィルムが、第２の偏光状態を有する垂直入射光の少なくとも９５％を反射する、項目１４３に記載の多層積層体である。
【０１９９】
項目１４６は、多層フィルムが、第１の偏光状態を有する垂直入射光の少なくとも８０％を鏡面反射する、項目９０〜項目１４５に記載の多層積層体である。
【０２００】
項目１４７は、多層フィルムが、第１の偏光状態と直交する第２の偏光状態を有する垂直入射光の少なくとも８０％を透過する、項目９０〜項目１４６に記載の多層積層体である。
【０２０１】
項目１４８は、多層フィルムが、第２の偏光状態を有する垂直入射光の少なくとも９０％を透過する、項目１４７に記載の多層積層体である。
【０２０２】
項目１４９は、多層フィルムが、第２の偏光状態を有する垂直入射光の少なくとも９５％を透過する、項目１４７に記載の多層積層体である。
【０２０３】
項目１５０は、多層フィルムが、第２のポリマー光学層と交互に配された複屈折性の第１のポリマー光学層を有する、項目９０〜項目１４９に記載の多層積層体である。
【０２０４】
項目１５１は、多層フィルムが、等方性の第２のポリマー光学層と交互に配された等方性の第１のポリマー光学層を有する、項目９０〜項目１５０に記載の多層積層体である。
【０２０５】
項目１５２は、多層フィルムが光学的干渉によって光を反射する、項目９０〜項目１５１に記載の多層積層体である。
【０２０６】
項目１５３は、多層フィルムが、約４４０〜６００ｎｍの波長範囲の第１の偏光状態を有する垂直入射光の少なくとも８０％を反射する、項目９０〜項目１５２に記載の多層積層体である。
【０２０７】
項目１５４は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、Ｋ（０）が最大で０．２であり、かつＫ（４５）が少なくとも０．５である、項目９０〜項目１５３に記載の多層積層体である。
【０２０８】
項目１５５は、入射する白色光が、ｕ０’が約０．２１、ｖ０’が約０．４７の色座標を有する、項目１５４に記載の多層積層体である。
【０２０９】
項目１５６は、約１０°〜約２０°の範囲のαについて、Ｋ（０）が最大で０．２であり、かつＫ（４５）が少なくとも０．５である、項目１５４又は項目１５５に記載の多層積層体である。
【０２１０】
項目１５７は、約５°〜約２０°の範囲のαについて、Ｋ（０）が最大で０．１であり、かつＫ（４５）が少なくとも０．７５である、項目１５４〜項目１５６に記載の多層積層体である。
【０２１１】
項目１５８は、約５°〜約２０°の範囲のαについて、Ｋ（０）が最大で０．１であり、かつＫ（４５）が少なくとも１である、項目１５４〜項目１５７に記載の多層積層体である。
【０２１２】
項目１５９は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、Ｋ（０）が最大で０．２であり、かつ５０〜８０°の範囲のθに対してＫ（θ）が少なくとも１である、項目９０〜項目１５８に記載の多層積層体である。
【０２１３】
項目１６０は、約１０°〜約２０°の範囲のαについて、Ｋ（０）が最大で０．２であり、かつ５０〜８０°の範囲のθに対してＫ（θ）が少なくとも１である、項目１５９に記載の多層積層体である。
【０２１４】
項目１６１は、約１０°〜約２０°の範囲のαについて、Ｋ（０）が最大で０．２であり、かつ５０〜８０°の範囲のθに対してＫ（θ）が少なくとも１．５である、項目１５９又は１６０に記載の多層積層体である。
【０２１５】
項目１６２は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、１５〜８０°の範囲のθに対してＫ（θ）が最大値Ｋｍａｘを有し、ＫｍａｘがＫ（１５）よりも大きい、項目９０〜項目１６１の多層積層体である。
【０２１６】
項目１６３は、Ｋｍａｘが少なくとも１である、項目１６２に記載の多層積層体である。
【０２１７】
項目１６４は、Ｋｍａｘが少なくとも２である、項目１６２に記載の多層積層体である。
【０２１８】
項目１６５は、Ｋｍａｘが少なくとも３である、項目１６２に記載の多層積層体である。
【０２１９】
項目１６６は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、Ｋ（４５）がＫ（０）よりも大きい、項目９０〜項目１６５に記載の多層積層体である。
【０２２０】
項目１６７は、約５°〜約２０°の範囲のαについて、Ｋ（６０）がＫ（４５）よりも大きい、項目１６６に記載の多層積層体である。
【０２２１】
項目１６８は、多層積層体の裏面に配置され、情報層に接着された光学的不透明層を更に有する、項目９０〜項目１６７に記載の多層積層体である。
【０２２２】
項目１６９は、情報層が多層フィルムと光学的不透明層との間に配置される、項目１６８に記載の多層積層体である。
【０２２３】
項目１７０は、光学的不透明層の全光透過率が５％未満である、項目１６８又は項目１６９の多層積層体である。
【０２２４】
項目１７１は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が、ＣＩＥ  Ｌ＊ａ＊ｂ＊空間内でＬ１＊値を有し、背景部分に対応する多層積層体の第２の領域から第１の反射方向に沿って反射される第２の光が、ＣＩＥ  Ｌ＊ａ＊ｂ＊空間内でＬ２＊値を有し、第１の反射方向に沿った多層積層体のコントラストが、Ｌ（θ）＝│Ｌ１＊−Ｌ２＊│として定義され、これにより、約５°〜約２０°の範囲のαについて、Ｌ（０）が最大で２であり、かつＬ（４５）が少なくとも３である、項目９０〜項目１７０に記載の多層積層体である。
【０２２５】
項目１７２は、入射する白色光が、ｕ０’が約０．２１、ｖ０’が約０．４７の色座標を有する、項目１７１に記載の多層積層体である。
【０２２６】
項目１７３は、約１０°〜約２０°の範囲のαについて、Ｌ（０）が最大で１．５であり、かつＬ（４５）が少なくとも４である、項目１７１又は項目１７２に記載の多層積層体である。
【０２２７】
項目１７４は、約５°〜約２０°の範囲のαについて、Ｌ（θ）が、θが０〜６０°に増大するのにしたがって単調増加する、項目１７１〜項目１７３に記載の多層積層体である。
【０２２８】
項目１７５は、約１０°〜約２０°の範囲のαについて、Ｌ（θ）が、０〜８０°のθの範囲にピークを有する、項目１７１〜項目１７４に記載の多層積層体である。
【０２２９】
項目１７６は、約１０°〜約２０°の範囲のαについて、Ｌ（６０）−Ｌ（０）が少なくとも１．５である、項目１７１〜項目１７５に記載の多層積層体である。
【０２３０】
項目１７７は、約１０°〜約２０°の範囲のαについて、Ｌ（６０）−Ｌ（０）が少なくとも４である、項目１７１〜項目１７６に記載の多層積層体である。
【０２３１】
項目１７８は、約１０°〜約２０°の範囲のαについて、Ｌ（６０）−Ｌ（０）が少なくとも８である、項目１７１〜項目１７７に記載の多層積層体である。
【０２３２】
項目１７９は、約１０°〜約２０°の範囲のαについて、Ｌ（６０）−Ｌ（０）が少なくとも１０である、項目１７１〜項目１７８に記載の多層積層体である。
【０２３３】
項目１８０は、多層積層体であって、該多層積層体の視認側に配置され、観測者に面するように構成された、光を散乱するための光散乱層と、視認側から多層積層体を見る観測者に対して情報を表示するための情報層であって、多層積層体の、視認側と反対側の裏面に配置され、観測者から遠ざかる方向に面するように構成され、情報が標示を含む情報層と、第１の偏光状態を有する垂直入射光の少なくとも８０％を反射する多層フィルムであって、光散乱層と情報層との間に配置された多層フィルムと、を有し、情報が、多層積層体を視認側から多層積層体に垂直な第１の方向に沿って見た場合と、第１の方向に対して鋭角をなす第２の方向に沿って見た場合とで観測者に同程度に見えやすく、鋭角は少なくとも４０°である、多層積層体を提供する。
【０２３４】
項目１８１は、多層フィルムが多層ポリマーフィルムを含む、項目１８０に記載の多層積層体である。
【０２３５】
項目１８２は、多層フィルムが多層無機フィルムを含む、項目１８０又は項目１８１に記載の多層積層体である。
【０２３６】
項目１８３は、光散乱層が、光を散乱しない少なくとも１つの第１の領域と、光を散乱する少なくとも１つの第２の領域とを含む、項目１８０〜項目１８２に記載の多層積層体である。
【０２３７】
項目１８４は、光散乱層の少なくとも１つの第１の領域がコリメートされた入射光を主として拡散反射し、光散乱層の少なくとも１つの第２の領域がコリメートされた入射光を主として鏡面反射する、項目１８０〜項目１８３に記載の多層積層体である。
【０２３８】
項目１８５は、多層積層体のそれぞれの２つの隣り合った主面の相当部分が互いに直接物理的に接触している、項目１８０〜項目１８４に記載の多層積層体である。
【０２３９】
項目１８６は、多層積層体のそれぞれの２つの隣り合った主面の少なくとも５０％が互いに直接物理的に接触している、項目１８５に記載の多層積層体である。
【０２４０】
項目１８７は、多層積層体のそれぞれの２つの隣り合った主面の少なくとも７０％が互いに直接物理的に接触している、項目１８５に記載の多層積層体である。
【０２４１】
項目１８８は、多層積層体のそれぞれの２つの隣り合った主面の少なくとも９０％が互いに直接物理的に接触している、項目１８５に記載の多層積層体である。
【０２４２】
項目１８９は、多層積層体のいずれの２つの隣り合った主面の間にも空気間隙を有さない、項目１８０〜項目１８８に記載の多層積層体である。
【０２４３】
項目１９０は、光散乱層が体積光散乱層を含む、項目１８０〜項目１８９に記載の多層積層体である。
【０２４４】
項目１９１は、体積光散乱層が、バインダー中に分散された複数の散乱要素を含む、項目１９０に記載の多層積層体である。
【０２４５】
項目１９２は、バインダーと散乱要素の屈折率の差が少なくとも０．０５である、項目１９１に記載の多層積層体である。
【０２４６】
項目１９３は、バインダーと散乱要素の屈折率の差が少なくとも０．１である、項目１９１又は項目１９２に記載の多層積層体である。
【０２４７】
項目１９４は、バインダーと散乱要素の屈折率の差が０．０５〜０．８の範囲である、項目１９１〜項目１９３に記載の多層積層体である。
【０２４８】
項目１９５は、バインダーと散乱要素の屈折率の差が０．１〜０．５の範囲である、項目１９１〜項目１９４に記載の多層積層体である。
【０２４９】
項目１９６は、バインダーと散乱要素の屈折率の差が０．１〜０．３の範囲である、項目１９１〜項目１９５に記載の多層積層体である。
【０２５０】
項目１９７は、体積光散乱層が１００〜２５０ミクロンの範囲の厚さを有する、項目１８０〜項目１９６に記載の多層積層体である。
【０２５１】
項目１９８は、複数の散乱要素が複数の有機粒子を含む、項目１９１〜項目１９７に記載の多層積層体である。
【０２５２】
項目１９９は、複数の散乱要素が複数の無機粒子を含む、項目１９１〜項目１９８に記載の多層積層体である。
【０２５３】
項目２００は、粒子の平均粒径が２〜２００ミクロンの範囲である、項目１９８又は項目１９９に記載の多層積層体である。
【０２５４】
項目２０１は、体積光散乱層が約１０重量％〜約８０重量％の散乱要素を含む、項目１８０〜項目２００に記載の多層積層体である。
【０２５５】
項目２０２は、光散乱層が表面光散乱層を含む、項目１８０〜項目２０１に記載の多層積層体である。
【０２５６】
項目２０３は、表面光散乱層が表面光散乱層の主面上に配置された複数の散乱要素を含む、項目２０２に記載の多層積層体である。
【０２５７】
項目２０４は、主面が、多層積層体の視認側にある、項目２０３に記載の多層積層体である。
【０２５８】
項目２０５は、主面が、多層積層体の裏面にある、項目２０３に記載の多層積層体である。
【０２５９】
項目２０６は、光散乱層が体積光散乱層及び表面光散乱層を含む、項目１８０〜項目２０５に記載の多層積層体である。
【０２６０】
項目２０７は、光が表面光散乱層よりも体積光散乱層によってより散乱される、項目２０６に記載の多層積層体である。
【０２６１】
項目２０８は、光が表面光散乱層よりも体積光散乱層によってより散乱されない、項目２０６に記載の多層積層体である。
【０２６２】
項目２０９は、光散乱層が実質的に対称的な光散乱層を含む、項目１８０〜項目２０８に記載の多層積層体である。
【０２６３】
項目２１０は、光散乱層が、垂直入射光を、第１の視野角ＡＨを有する第１の散乱方向と、第２の視野角ＡＶを有する、第１の散乱方向に直交する第２の散乱方向とに散乱し、ＡＨ／ＡＶが０．８〜１．２の範囲である、項目２０９に記載の多層積層体である。
【０２６４】
項目２１１は、光散乱層が実質的に非対称的な光散乱層を含む、項目１８０〜項目２１０に記載の多層積層体である。
【０２６５】
項目２１２は、光散乱層が、垂直入射光を、第１の視野角ＡＨを有する第１の散乱方向と、第２の視野角ＡＶを有する、第１の散乱方向に直交する第２の散乱方向とに散乱し、ＡＨ／ＡＶが０．８よりも小さいか又は１．２よりも大きい、項目２０９に記載の多層積層体である。
【０２６６】
項目２１３は、視認側から多層積層体に入射する光を、第１の視野角ＡＨを有する第１の散乱方向と、第２の視野角ＡＶを有する、第１の散乱方向に直交する第２の散乱方向とに散乱し、ＡＨ／ＡＶが０．８〜１．２の範囲である、項目１８０〜項目２１２に記載の多層積層体である。
【０２６７】
項目２１４は、視認側から多層積層体に入射する光を、第１の視野角ＡＨを有する第１の散乱方向と、第２の視野角ＡＶを有する、第１の散乱方向に直交する第２の散乱方向とに散乱し、ＡＨ／ＡＶが０．８よりも小さいか又は１．２よりも大きい、項目１８０〜項目２１３に記載の多層積層体である。
【０２６８】
項目２１５は、光散乱層が実質的に粒子の単層である、項目１８０〜項目２１４に記載の多層積層体である。
【０２６９】
項目２１６は、少なくとも５％の拡散視感度反射率を有する、項目１８０〜項目２１５に記載の多層積層体である。
【０２７０】
項目２１７は、最大で７０％の鏡面視感度反射率を有する、項目１８０〜項目２１６に記載の多層積層体である。
【０２７１】
項目２１８は、情報が標示を含む、項目１８０〜項目２１７に記載の多層積層体である。
【０２７２】
項目２１９は、標示が、文字、単語、英数字、記号、ロゴ、テキスト、絵、画像、及びパターンのうちの少なくとも１つを含む、項目２１８に記載の多層積層体である。
【０２７３】
項目２２０は、標示が、可視色の標示を含む、項目２１８又は項目２１９に記載の多層積層体である。
【０２７４】
項目２２１は、情報層が、標示を含む標示部分と、いずれの標示も含まない背景部分とを有する、項目１８０〜項目２２０に記載の多層積層体である。
【０２７５】
項目２２２は、標示部分が第１の色を有し、該第１の色が、黒、赤、青、及び緑のうちの１つである、項目２２１に記載の多層積層体である。
【０２７６】
項目２２３は、標示が静的画像を含む、項目２１８〜項目２２２に記載の多層積層体である。
【０２７７】
項目２２４は、標示が動的画像を含む、項目２１８〜項目２２３に記載の多層積層体である。
【０２７８】
項目２２５は、標示が多層フィルムの主面上に印刷される、項目２１８〜項目２２４に記載の多層積層体である。
【０２７９】
項目２２６は、情報が色を含む、項目１８０〜項目２２５に記載の多層積層体である。
【０２８０】
項目２２７は、情報層が連続的な層である、項目１８０〜項目２２６に記載の多層積層体である。
【０２８１】
項目２２８は、情報層が不連続的な層である、項目１８０〜項目２２７に記載の多層積層体である。
【０２８２】
項目２２９は、情報が多層フィルムの主面上に印刷される、項目２１８〜項目２２８に記載の多層積層体である。
【０２８３】
項目２３０は、多層フィルムが、第１の偏光状態を有する垂直入射光の少なくとも９０％を反射する、項目１８０〜項目２２９に記載の多層積層体である。
【０２８４】
項目２３１は、多層フィルムが、第１の偏光状態を有する垂直入射光の少なくとも９５％を反射する、項目１８０〜項目２３０に記載の多層積層体である。
【０２８５】
項目２３２は、多層フィルムが、第１の偏光状態と直交する第２の偏光状態を有する垂直入射光の少なくとも８０％を反射する、項目１８０〜項目２３１に記載の多層積層体である。
【０２８６】
項目２３３は、多層フィルムが、第２の偏光状態を有する垂直入射光の少なくとも９０％を反射する、項目２３２に記載の多層積層体である。
【０２８７】
項目２３４は、多層フィルムが、第２の偏光状態を有する垂直入射光の少なくとも９５％を反射する、項目２３２に記載の多層積層体である。
【０２８８】
項目２３５は、多層フィルムが、第１の偏光状態を有する垂直入射光の少なくとも８０％を鏡面反射する、項目１８０〜項目２３４に記載の多層積層体である。
【０２８９】
項目２３６は、多層フィルムが、第１の偏光状態と直交する第２の偏光状態を有する垂直入射光の少なくとも８０％を透過する、項目１８０〜項目２３５に記載の多層積層体である。
【０２９０】
項目２３７は、多層フィルムが、第２の偏光状態を有する垂直入射光の少なくとも９０％を透過する、項目２３６に記載の多層積層体である。
【０２９１】
項目２３８は、多層フィルムが、第２の偏光状態を有する垂直入射光の少なくとも９５％を透過する、項目２３６に記載の多層積層体である。
【０２９２】
項目２３９は、多層フィルムが、第２のポリマー光学層と交互に配された複屈折性の第１のポリマー光学層を有する、項目１８０〜項目２３８に記載の多層積層体である。
【０２９３】
項目２４０は、多層フィルムが、等方性の第２のポリマー光学層と交互に配された等方性の第１のポリマー光学層を有する、項目１８０〜項目２３９に記載の多層積層体である。
【０２９４】
項目２４１は、多層フィルムが光学的干渉によって光を反射する、項目１８０〜項目２４０に記載の多層積層体である。
【０２９５】
項目２４２は、多層フィルムが、約４４０〜６００ｎｍの波長範囲の第１の偏光状態を有する垂直入射光の少なくとも８０％を反射する、項目１８０〜項目２４１に記載の多層積層体である。
【０２９６】
項目２４３は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、Ｋ（０）が最大で０．２であり、かつＫ（４５）が少なくとも０．５である、項目１８０〜項目２４２に記載の多層積層体である。
【０２９７】
項目２４４は、入射する白色光が、ｕ０’が約０．２１、ｖ０’が約０．４７の色座標を有する、項目２４３に記載の多層積層体である。
【０２９８】
項目２４５は、約１０°〜約２０°の範囲のαについて、Ｋ（０）が最大で０．２であり、かつＫ（４５）が少なくとも０．５である、項目２４３又は項目２４４に記載の多層積層体である。
【０２９９】
項目２４６は、約５°〜約２０°の範囲のαについて、Ｋ（０）が最大で０．１であり、かつＫ（４５）が少なくとも０．７５である、項目２４３〜項目２４５に記載の多層積層体である。
【０３００】
項目２４７は、約５°〜約２０°の範囲のαについて、Ｋ（０）が最大で０．１であり、かつＫ（４５）が少なくとも１である、項目２４３〜項目２４６に記載の多層積層体である。
【０３０１】
項目２４８は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、Ｋ（０）が最大で０．２であり、かつ５０〜８０°の範囲のθに対してＫ（θ）が少なくとも１である、項目１８０〜項目２４７に記載の多層積層体である。
【０３０２】
項目２４９は、約１０°〜約２０°の範囲のαについて、Ｋ（０）が最大で０．２であり、かつ５０〜８０°の範囲のθに対してＫ（θ）が少なくとも１である、項目２４８に記載の多層積層体である。
【０３０３】
項目２５０は、約１０°〜約２０°の範囲のαについて、Ｋ（０）が最大で０．２であり、かつ５０〜８０°の範囲のθに対してＫ（θ）が少なくとも１．５である、項目２４８又は項目２４９に記載の多層積層体である。
【０３０４】
項目２５２は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、１５〜８０°の範囲のθに対してＫ（θ）が最大値Ｋｍａｘを有し、ＫｍａｘがＫ（１５）よりも大きい、項目１８０〜項目２５１の多層積層体である。
【０３０５】
項目２５２は、Ｋｍａｘが少なくとも１である、項目２５１に記載の多層積層体である。
【０３０６】
項目２５３は、Ｋｍａｘが少なくとも２である、項目２５１に記載の多層積層体である。
【０３０７】
項目２５４は、Ｋｍａｘが少なくとも３である、項目２５１に記載の多層積層体である。
【０３０８】
項目２５５は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、Ｋ（４５）がＫ（０）よりも大きい、項目１８０〜項目２５４に記載の多層積層体である。
【０３０９】
項目２５６は、約５°〜約２０°の範囲のαについて、Ｋ（６０）がＫ（４５）よりも大きい、項目２５５に記載の多層積層体である。
【０３１０】
項目２５７は、多層積層体の裏面に配置され、情報層に接着された光学的不透明層を更に有する、項目１８０〜項目２５６に記載の多層積層体である。
【０３１１】
項目２５８は、情報層が多層フィルムと光学的不透明層との間に配置される、項目２５７に記載の多層積層体である。
【０３１２】
項目２５９は、光学的不透明層の全光透過率が５％未満である、項目２５７に記載の多層積層体である。
【０３１３】
項目２６０は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が、ＣＩＥ  Ｌ＊ａ＊ｂ＊空間内でＬ１＊値を有し、背景部分に対応する多層積層体の第２の領域から第１の反射方向に沿って反射される第２の光が、ＣＩＥ  Ｌ＊ａ＊ｂ＊空間内でＬ２＊値を有し、第１の反射方向に沿った多層積層体のコントラストが、Ｌ（θ）＝│Ｌ１＊−Ｌ２＊│として定義され、これにより、約５°〜約２０°の範囲のαについて、Ｌ（０）が最大で２であり、かつＬ（４５）が少なくとも３である、項目１８０〜項目２５９に記載の多層積層体である。
【０３１４】
項目２６１は、入射する白色光が、ｕ０’が約０．２１、ｖ０’が約０．４７の色座標を有する、項目２６０に記載の多層積層体である。
【０３１５】
項目２６２は、約１０°〜約２０°の範囲のαについて、Ｌ（０）が最大で１．５であり、かつＬ（４５）が少なくとも４である、項目２６０又は項目２６１に記載の多層積層体である。
【０３１６】
項目２６３は、約５°〜約２０°の範囲のαについて、Ｌ（θ）が、θが０〜６０°に増大するのにしたがって単調増加する、項目２６０〜項目２６２に記載の多層積層体である。
【０３１７】
項目２６４は、約１０°〜約２０°の範囲のαについて、Ｌ（θ）が、０〜８０°のθの範囲にピークを有する、項目２６０〜項目２６３に記載の多層積層体である。
【０３１８】
項目２６５は、約１０°〜約２０°の範囲のαについて、Ｌ（６０）−Ｌ（０）が少なくとも１．５である、項目２６０〜項目２６４に記載の多層積層体である。
【０３１９】
項目２６６は、約１０°〜約２０°の範囲のαについて、Ｌ（６０）−Ｌ（０）が少なくとも４である、項目２６０〜項目２６５に記載の多層積層体である。
【０３２０】
項目２６７は、約１０°〜約２０°の範囲のαについて、Ｌ（６０）−Ｌ（０）が少なくとも８である、項目２６０〜項目２６６に記載の多層積層体である。
【０３２１】
項目２６８は、約１０°〜約２０°の範囲のαについて、Ｌ（６０）−Ｌ（０）が少なくとも１０である、項目２６０〜項目２６７に記載の多層積層体である。
【０３２２】
項目２６９は、多層積層体であって、該多層積層体の視認側に配置され、観測者に面するように構成された、光を散乱するための光散乱層と、全光学的透過率が５％未満であり、多層積層体の、視認側とは反対側の裏面上に配置され、観測者から遠ざかる方向に面するように構成された光学的不透明層と、視認側から多層積層体を見る観測者に対して情報を表示するための情報層であって、光散乱層と光学的不透明層との間に配置された情報層と、第１の偏光状態を有する垂直入射光の少なくとも８０％を反射する多層フィルムであって、光散乱層と情報層との間に配置された多層フィルムと、を有し、情報が、多層積層体を視認側から多層積層体に垂直な第１の方向に沿って見た場合と、第１の方向に対して鋭角をなす第２の方向に沿って見た場合とで観測者に同程度に見えやすい、多層積層体である。
【０３２３】
項目２７０は、多層フィルムが多層ポリマーフィルムを含む、項目２６９に記載の多層積層体である。
【０３２４】
項目２７１は、多層フィルムが多層無機フィルムを含む、項目２６９又は項目２７０に記載の多層積層体である。
【０３２５】
項目２７２は、光散乱層が、光を散乱しない少なくとも１つの第１の領域と、光を散乱する少なくとも１つの第２の領域とを含む、項目２６９〜項目２７１に記載の多層積層体である。
【０３２６】
項目２７３は、光散乱層の少なくとも１つの第１の領域がコリメートされた入射光を主として拡散反射し、光散乱層の少なくとも１つの第２の領域がコリメートされた入射光を主として鏡面反射する、項目２６９〜項目２７２に記載の多層積層体である。
【０３２７】
項目２７４は、多層積層体のそれぞれの２つの隣り合った主面の相当部分が互いに直接物理的に接触している、項目２６９〜項目２７３に記載の多層積層体である。
【０３２８】
項目２７５は、多層積層体のそれぞれの２つの隣り合った主面の少なくとも５０％が互いに直接物理的に接触している、項目２７４に記載の多層積層体である。
【０３２９】
項目２７６は、多層積層体のそれぞれの２つの隣り合った主面の少なくとも７０％が互いに直接物理的に接触している、項目２７４に記載の多層積層体である。
【０３３０】
項目２７７は、多層積層体のそれぞれの２つの隣り合った主面の少なくとも９０％が互いに直接物理的に接触している、項目２７４に記載の多層積層体である。
【０３３１】
項目２７８は、多層積層体のいずれの２つの隣り合った主面の間にも空気間隙を有さない、項目２６９〜項目２７７に記載の多層積層体である。
【０３３２】
項目２７９は、光散乱層が体積光散乱層を含む、項目２６９〜項目２７８に記載の多層積層体である。
【０３３３】
項目２８０は、体積光散乱層が、バインダー中に分散された複数の散乱要素を含む、項目２７９に記載の多層積層体である。
【０３３４】
項目２８１は、バインダーと散乱要素の屈折率の差が少なくとも０．０５である、項目２８０に記載の多層積層体である。
【０３３５】
項目２８２は、バインダーと散乱要素の屈折率の差が少なくとも０．１である、項目２８０又は項目２８１に記載の多層積層体である。
【０３３６】
項目２８３は、バインダーと散乱要素の屈折率の差が０．０５〜０．８の範囲である、項目２８０〜項目２８２に記載の多層積層体である。
【０３３７】
項目２８４は、バインダーと散乱要素の屈折率の差が０．１〜０．５の範囲である、項目２８０〜項目２８３に記載の多層積層体である。
【０３３８】
項目２８５は、バインダーと散乱要素の屈折率の差が０．１〜０．３の範囲である、項目２８０〜項目２８４に記載の多層積層体である。
【０３３９】
項目２８６は、体積光散乱層が１００〜２５０ミクロンの範囲の厚さを有する、項目２７９〜項目２８５に記載の多層積層体である。
【０３４０】
項目２８７は、複数の散乱要素が複数の有機粒子を含む、項目２８０〜項目２８６に記載の多層積層体である。
【０３４１】
項目２８８は、複数の散乱要素が複数の無機粒子を含む、項目２８０〜項目２８７に記載の多層積層体である。
【０３４２】
項目２８９は、粒子の平均粒径が２〜２００ミクロンの範囲である、項目２８７又は項目２８８に記載の多層積層体である。
【０３４３】
項目２９０は、体積光散乱層が約１０重量％〜約８０重量％の散乱要素を含む、項目２７９〜項目２８９に記載の多層積層体である。
【０３４４】
項目２９１は、光散乱層が表面光散乱層を含む、項目２６９〜項目２９０に記載の多層積層体である。
【０３４５】
項目２９２は、表面光散乱層が表面光散乱層の主面上に配置された複数の散乱要素を含む、項目２９１に記載の多層積層体である。
【０３４６】
項目２９３は、主面が、多層積層体の視認側にある、項目２９２に記載の多層積層体である。
【０３４７】
項目２９４は、主面が、多層積層体の裏面にある、項目２９２に記載の多層積層体である。
【０３４８】
項目２９５は、光散乱層が体積光散乱層及び表面光散乱層を含む、項目２６９〜項目２９４に記載の多層積層体である。
【０３４９】
項目２９６は、光が表面光散乱層よりも体積光散乱層によってより散乱される、項目２９５に記載の多層積層体である。
【０３５０】
項目２９７は、光が表面光散乱層よりも体積光散乱層によってより散乱されない、項目２９５に記載の多層積層体である。
【０３５１】
項目２９８は、光散乱層が実質的に対称的な光散乱層を含む、項目２６９〜項目２９７に記載の多層積層体である。
【０３５２】
項目２９９は、光散乱層が、垂直入射光を、第１の視野角ＡＨを有する第１の散乱方向と、第２の視野角ＡＶを有する、第１の散乱方向に直交する第２の散乱方向とに散乱し、ＡＨ／ＡＶが０．８〜１．２の範囲である、項目２９８に記載の多層積層体である。
【０３５３】
項目３００は、光散乱層が実質的に非対称的な光散乱層を含む、項目２６９〜項目２９７に記載の多層積層体である。
【０３５４】
項目３０１は、光散乱層が、垂直入射光を、第１の視野角ＡＨを有する第１の散乱方向と、第２の視野角ＡＶを有する、第１の散乱方向に直交する第２の散乱方向とに散乱し、ＡＨ／ＡＶが０．８よりも小さいか又は１．２よりも大きい、項目３００に記載の多層積層体である。
【０３５５】
項目３０２は、視認側から多層積層体に入射する光を、第１の視野角ＡＨを有する第１の散乱方向と、第２の視野角ＡＶを有する、第１の散乱方向に直交する第２の散乱方向とに散乱し、ＡＨ／ＡＶが０．８〜１．２の範囲である、項目２６９〜項目３０１に記載の多層積層体である。
【０３５６】
項目３０３は、視認側から多層積層体に入射する光を、第１の視野角ＡＨを有する第１の散乱方向と、第２の視野角ＡＶを有する、第１の散乱方向に直交する第２の散乱方向とに散乱し、ＡＨ／ＡＶが０．８よりも小さいか又は１．２よりも大きい、項目２６９〜項目３０２に記載の多層積層体である。
【０３５７】
項目３０４は、光散乱層が実質的に粒子の単層である、項目２６９〜項目３０３に記載の多層積層体である。
【０３５８】
項目３０５は、少なくとも５％の拡散視感度反射率を有する、項目２６９〜項目３０４に記載の多層積層体である。
【０３５９】
項目３０６は、最大で７０％の鏡面視感度反射率を有する、項目２６９〜項目３０５に記載の多層積層体である。
【０３６０】
項目３０７は、情報が標示を含む、項目２６９〜項目３０６に記載の多層積層体である。
【０３６１】
項目３０８は、標示が、文字、単語、英数字、記号、ロゴ、テキスト、絵、画像、及びパターンのうちの少なくとも１つを含む、項目３０７に記載の多層積層体である。
【０３６２】
項目３０９は、標示が、可視色の標示を含む、項目３０７又は項目３０８に記載の多層積層体である。
【０３６３】
項目３１０は、情報層が、標示を含む標示部分と、いずれの標示も含まない背景部分とを有する、項目２６９〜項目３０９に記載の多層積層体である。
【０３６４】
項目３１１は、標示部分が第１の色を有し、該第１の色が、黒、赤、青、及び緑のうちの１つである、項目３１０に記載の多層積層体である。
【０３６５】
項目３１２は、標示が静的画像を含む、項目３０７〜項目３１１に記載の多層積層体である。
【０３６６】
項目３１３は、標示が動的画像を含む、項目３０７〜項目３１２に記載の多層積層体である。
【０３６７】
項目３１４は、標示が多層フィルムの主面上に印刷される、項目３０７〜項目３１３に記載の多層積層体である。
【０３６８】
項目３１５は、情報が色を含む、項目２６９〜項目３１４に記載の多層積層体である。
【０３６９】
項目３１６は、情報層が連続的な層である、項目２６９〜項目３１５に記載の多層積層体である。
【０３７０】
項目３１７は、情報層が不連続的な層である、項目２６９〜項目３１４に記載の多層積層体である。
【０３７１】
項目３１８は、情報が多層フィルムの主面上に印刷される、項目３０７〜項目３１７に記載の多層積層体である。
【０３７２】
項目３１９は、多層フィルムが、第１の偏光状態を有する垂直入射光の少なくとも９０％を反射する、項目２６９〜項目３１８に記載の多層積層体である。
【０３７３】
項目３２０は、多層フィルムが、第１の偏光状態を有する垂直入射光の少なくとも９５％を反射する、項目２６９〜項目３１９に記載の多層積層体である。
【０３７４】
項目３２１は、多層フィルムが、第１の偏光状態と直交する第２の偏光状態を有する垂直入射光の少なくとも８０％を反射する、項目２６９〜項目３２０に記載の多層積層体である。
【０３７５】
項目３２２は、多層フィルムが、第２の偏光状態を有する垂直入射光の少なくとも９０％を反射する、項目３２１に記載の多層積層体である。
【０３７６】
項目３２３は、多層フィルムが、第２の偏光状態を有する垂直入射光の少なくとも９５％を反射する、項目３２１に記載の多層積層体である。
【０３７７】
項目３２４は、多層フィルムが、第１の偏光状態を有する垂直入射光の少なくとも８０％を鏡面反射する、項目２６９〜項目３２３に記載の多層積層体である。
【０３７８】
項目３２５は、多層フィルムが、第１の偏光状態と直交する第２の偏光状態を有する垂直入射光の少なくとも８０％を透過する、項目２６９〜項目３２４に記載の多層積層体である。
【０３７９】
項目３２６は、多層フィルムが、第２の偏光状態を有する垂直入射光の少なくとも９０％を透過する、項目３２５に記載の多層積層体である。
【０３８０】
項目３２７は、多層フィルムが、第２の偏光状態を有する垂直入射光の少なくとも９５％を透過する、項目３２５に記載の多層積層体である。
【０３８１】
項目３２８は、多層フィルムが、第２のポリマー光学層と交互に配された複屈折性の第１のポリマー光学層を有する、項目２６９〜項目３２７に記載の多層積層体である。
【０３８２】
項目３２９は、多層フィルムが、等方性の第２のポリマー光学層と交互に配された等方性の第１のポリマー光学層を有する、項目２６９〜項目３２８に記載の多層積層体である。
【０３８３】
項目３３０は、多層フィルムが光学的干渉によって光を反射する、項目２６９〜項目３２９に記載の多層積層体である。
【０３８４】
項目３３１は、多層フィルムが、約４４０〜６００ｎｍの波長範囲の第１の偏光状態を有する垂直入射光の少なくとも８０％を反射する、項目２６９〜項目３３０に記載の多層積層体である。
【０３８５】
項目３３２は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、Ｋ（０）が最大で０．２であり、かつＫ（４５）が少なくとも０．５である、項目２６９〜項目３３１に記載の多層積層体である。
【０３８６】
項目３３３は、入射する白色光が、ｕ０’が約０．２１、ｖ０’が約０．４７の色座標を有する、項目３３２に記載の多層積層体である。
【０３８７】
項目３３４は、約１０°〜約２０°の範囲のαについて、Ｋ（０）が最大で０．２であり、かつＫ（４５）が少なくとも０．５である、項目３３２又は項目３３３に記載の多層積層体である。
【０３８８】
項目３３５は、約５°〜約２０°の範囲のαについて、Ｋ（０）が最大で０．１であり、かつＫ（４５）が少なくとも０．７５である、項目３３２〜項目３３４に記載の多層積層体である。
【０３８９】
項目３３６は、約５°〜約２０°の範囲のαについて、Ｋ（０）が最大で０．１であり、かつＫ（４５）が少なくとも１である、項目３３２〜項目３３５に記載の多層積層体である。
【０３９０】
項目３３７は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、Ｋ（０）が最大で０．２であり、かつ５０〜８０°の範囲のθに対してＫ（θ）が少なくとも１である、項目２６９〜項目３３６に記載の多層積層体である。
【０３９１】
項目３３８は、約１０°〜約２０°の範囲のαについて、Ｋ（０）が最大で０．２であり、かつ５０〜８０°の範囲のθに対してＫ（θ）が少なくとも１である、項目３３７に記載の多層積層体である。
【０３９２】
項目３３９は、約１０°〜約２０°の範囲のαについて、Ｋ（０）が最大で０．２であり、かつ５０〜８０°の範囲のθに対してＫ（θ）が少なくとも１．５である、項目３３７又は項目３３８に記載の多層積層体である。
【０３９３】
項目３４０は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、１５〜８０°の範囲のθに対してＫ（θ）が最大値Ｋｍａｘを有し、ＫｍａｘがＫ（１５）よりも大きい、項目２６９〜項目３３９の多層積層体である。
【０３９４】
項目３４１は、Ｋｍａｘが少なくとも１である、項目３４０に記載の多層積層体である。
【０３９５】
項目３４２は、Ｋｍａｘが少なくとも２である、項目３４０に記載の多層積層体である。
【０３９６】
項目３４３は、Ｋｍａｘが少なくとも３である、項目３４０に記載の多層積層体である。
【０３９７】
項目３４４は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が色座標ｕ１’及びｖ１’を有し、背景部分に対応する多層積層体の第２の領域から第１の反射方向に沿って反射される第２の光が色座標ｕ２’及びｖ２’を有し、第１の反射方向に沿った多層積層体のコントラストが、Ｋ（θ）＝１００（（ｕ１’−ｕ２’）２＋（ｖ１’−ｖ２’））１／２として定義され、これにより、約５°〜約２０°の範囲のαについて、Ｋ（４５）がＫ（０）よりも大きい、項目２６９〜項目３４３に記載の多層積層体である。
【０３９８】
項目３４５は、約５°〜約２０°の範囲のαについて、Ｋ（６０）がＫ（４５）よりも大きい、項目３４４に記載の多層積層体である。
【０３９９】
項目３４６は、多層積層体の裏面に配置され、情報層に接着された光学的不透明層を更に有する、項目２６９〜項目３４５に記載の多層積層体である。
【０４００】
項目３４７は、情報層が多層フィルムと光学的不透明層との間に配置される、項目３４６に記載の多層積層体である。
【０４０１】
項目３４８は、情報層が標示部分といずれの標示も有さない背景部分とを有することにより、第１の方向と角度αをなす入射方向に沿って視認側から多層積層体に入射する白色光に対して、標示部分に対応する多層積層体の第１の領域から第１の方向と角度θをなす第１の反射方向に沿って反射される第１の光が、ＣＩＥ  Ｌ＊ａ＊ｂ＊空間内でＬ１＊値を有し、背景部分に対応する多層積層体の第２の領域から第１の反射方向に沿って反射される第２の光が、ＣＩＥ  Ｌ＊ａ＊ｂ＊空間内でＬ２＊値を有し、第１の反射方向に沿った多層積層体のコントラストが、Ｌ（θ）＝│Ｌ１＊−Ｌ２＊│として定義され、これにより、約５°〜約２０°の範囲のαについて、Ｌ（０）が最大で２であり、かつＬ（４５）が少なくとも３である、項目２６９〜項目３４７に記載の多層積層体である。
【０４０２】
項目３４９は、入射する白色光が、ｕ０’が約０．２１、ｖ０’が約０．４７の色座標を有する、項目３４８に記載の多層積層体である。
【０４０３】
項目３５０は、約１０°〜約２０°の範囲のαについて、Ｌ（０）が最大で１．５であり、かつＬ（４５）が少なくとも４である、項目３４８又は項目３４９に記載の多層積層体である。
【０４０４】
項目３５１は、約５°〜約２０°の範囲のαについて、Ｌ（θ）が、θが０〜６０°に増大するのにしたがって単調増加する、項目３４８〜項目３５０に記載の多層積層体である。
【０４０５】
項目３５２は、約１０°〜約２０°の範囲のαについて、Ｌ（θ）が、０〜８０°のθの範囲にピークを有する、項目３４８〜項目３５１に記載の多層積層体である。
【０４０６】
項目３５３は、約１０°〜約２０°の範囲のαについて、Ｌ（６０）−Ｌ（０）が少なくとも１．５である、項目３４８〜項目３５２に記載の多層積層体である。
【０４０７】
項目３５４は、約１０°〜約２０°の範囲のαについて、Ｌ（６０）−Ｌ（０）が少なくとも４である、項目３４８〜項目３５３に記載の多層積層体である。
【０４０８】
項目３５５は、約１０°〜約２０°の範囲のαについて、Ｌ（６０）−Ｌ（０）が少なくとも８である、項目３４８〜項目３５４に記載の多層積層体である。
【０４０９】
項目３５６は、約１０°〜約２０°の範囲のαについて、Ｌ（６０）−Ｌ（０）が少なくとも１０である、項目３４８〜項目３５５に記載の多層積層体である。
【０４１０】
項目３５７は、多層積層体であって、全光透過率が５％未満の光学的不透明層と、光学的不透明層上に配置された標示を有する情報層と、情報層上に配置され、２つの互いに直交する偏光状態のそれぞれの少なくとも８０％を光学的干渉により反射する多層フィルムと、を有する多層積層体を提供する。
【０４１１】
項目３５８は、多層フィルムが多層ポリマーフィルムを含む、項目３５７に記載の多層積層体である。
【０４１２】
項目３５９は、多層フィルムが多層無機フィルムを含む、項目３５７又は項目３５８に記載の多層積層体である。
【０４１３】
項目３６０は、多層積層体のそれぞれの２つの隣り合った主面の相当部分が互いに直接物理的に接触している、項目３５７〜項目３５９に記載の多層積層体である。
【０４１４】
項目３６１は、多層積層体のそれぞれの２つの隣り合った主面の少なくとも５０％が互いに直接物理的に接触している、項目３６０に記載の多層積層体である。
【０４１５】
項目３６２は、多層積層体のそれぞれの２つの隣り合った主面の少なくとも７０％が互いに直接物理的に接触している、項目３６０に記載の多層積層体である。
【０４１６】
項目３６３は、多層積層体のそれぞれの２つの隣り合った主面の少なくとも９０％が互いに直接物理的に接触している、項目３６０に記載の多層積層体である。
【０４１７】
項目３６４は、多層積層体のいずれの２つの隣り合った主面の間にも空気間隙を有さない、項目３５７〜項目３６３に記載の多層積層体である。
【０４１８】
項目３６５は、標示が、文字、単語、英数字、記号、ロゴ、テキスト、絵、画像、及びパターンのうちの少なくとも１つを含む、項目３５７〜項目３６４に記載の多層積層体である。
【０４１９】
項目３６６は、標示が、可視色の標示を含む、項目３５７〜項目３６５に記載の多層積層体である。
【０４２０】
項目３６７は、情報層が、標示を含む標示部分と、いずれの標示も含まない背景部分とを有する、項目３５７〜項目３６６に記載の多層積層体である。
【０４２１】
項目３６８は、標示部分が第１の色を有し、該第１の色が、黒、赤、青、及び緑のうちの１つである、項目３６７に記載の多層積層体である。
【０４２２】
項目３６９は、標示が静的画像を含む、項目３５７〜項目３６８に記載の多層積層体である。
【０４２３】
項目３７０は、標示が動的画像を含む、項目３５７〜項目３６９に記載の多層積層体である。
【０４２４】
項目３７１は、標示が多層フィルムの主面上に印刷される、項目３５７〜項目３７０に記載の多層積層体である。
【０４２５】
項目３７２は、情報が色を含む、項目３５７〜項目３７１に記載の多層積層体である。
【０４２６】
項目３７３は、情報層が連続的な層である、項目３５７〜項目３７２に記載の多層積層体である。
【０４２７】
項目３７４は、情報層が不連続的な層である、項目３５７〜項目３７３に記載の多層積層体である。
【０４２８】
項目３７５は、情報が多層フィルムの主面上に印刷される、項目３５７〜項目３７４に記載の多層積層体である。
【０４２９】
項目３７６は、多層フィルムが、第１の偏光状態を有する垂直入射光の少なくとも９０％を反射する、項目３５７〜項目３７５に記載の多層積層体である。
【０４３０】
項目３７７は、多層フィルムが、第１の偏光状態を有する垂直入射光の少なくとも９５％を反射する、項目３５７〜項目３７６に記載の多層積層体である。
【０４３１】
項目３７８は、多層フィルムが、第１の偏光状態と直交する第２の偏光状態を有する垂直入射光の少なくとも８０％を反射する、項目３５７〜項目３７７に記載の多層積層体である。
【０４３２】
項目３７９は、多層フィルムが、第２の偏光状態を有する垂直入射光の少なくとも９０％を反射する、項目３７８に記載の多層積層体である。
【０４３３】
項目３８０は、多層フィルムが、第２の偏光状態を有する垂直入射光の少なくとも９５％を反射する、項目３７８に記載の多層積層体である。
【０４３４】
項目３８１は、多層フィルムが、第１の偏光状態を有する垂直入射光の少なくとも８０％を鏡面反射する、項目３５７〜項目３８０に記載の多層積層体である。
【０４３５】
項目３８２は、多層フィルムが、第１の偏光状態と直交する第２の偏光状態を有する垂直入射光の少なくとも８０％を透過する、項目３５７〜項目３８１に記載の多層積層体である。
【０４３６】
項目３８３は、多層フィルムが、第２の偏光状態を有する垂直入射光の少なくとも９０％を透過する、項目３８２に記載の多層積層体である。
【０４３７】
項目３８４は、多層フィルムが、第２の偏光状態を有する垂直入射光の少なくとも９５％を透過する、項目３８２に記載の多層積層体である。
【０４３８】
項目３８５は、多層フィルムが、第２のポリマー光学層と交互に配された複屈折性の第１のポリマー光学層を有する、項目３５７〜項目３８４に記載の多層積層体である。
【０４３９】
項目３８６は、多層フィルムが、等方性の第２のポリマー光学層と交互に配された等方性の第１のポリマー光学層を有する、項目３５７〜項目３８５に記載の多層積層体である。
【０４４０】
項目３８７は、多層フィルムが光学的干渉によって光を反射する、項目３５７〜項目３８６に記載の多層積層体である。
【０４４１】
項目３８８は、多層フィルムが、約４４０〜６００ｎｍの波長範囲の第１の偏光状態を有する垂直入射光の少なくとも８０％を反射する、項目３５７〜項目３８０に記載の多層積層体である。
【０４４２】
項目３８９は、多層積層体であって、全光透過率が５％未満の光学的不透明層と、光学的不透明層上に配置された標示を有する情報層と、情報層上に配置された多層フィルムであって、電磁スペクトルの可視範囲の第１の領域内の２つの互いに直交する偏光状態のそれぞれの少なくとも８０％を光学的干渉により反射し、電磁スペクトルの可視範囲の残りの領域内の２つの互いに直交する偏光状態のそれぞれの少なくとも８０％を光学的干渉により透過する多層フィルムと、を有する多層積層体を提供する。
【０４４３】
項目３９０は、多層積層体の視認側に配置された、光を散乱するための光散乱層を更に有する、項目３８９に記載の多層積層体である。
【０４４４】
項目３９１は、可視範囲の第１の領域が赤色領域である、項目３８９又は項目３９０に記載の多層積層体である。
【０４４５】
項目３９２は、可視範囲の第１の領域が緑色領域である、項目３８９〜項目３９１に記載の多層積層体である。
【０４４６】
項目３９３は、可視範囲の第１の領域が青色領域である、項目３８９〜項目３９２に記載の多層積層体である。
【０４４７】
項目３９４は、多層フィルムが多層ポリマーフィルムを含む、項目３８９〜項目３９３に記載の多層積層体である。
【０４４８】
項目３９５は、多層フィルムが多層無機フィルムを含む、項目３８９〜項目３９４に記載の多層積層体である。
【０４４９】
項目３９６は、多層積層体のそれぞれの２つの隣り合った主面の相当部分が互いに直接物理的に接触している、項目３８９〜項目３９５に記載の多層積層体である。
【０４５０】
項目３９７は、多層積層体のそれぞれの２つの隣り合った主面の少なくとも５０％が互いに直接物理的に接触している、項目３９６に記載の多層積層体である。
【０４５１】
項目３９８は、多層積層体のそれぞれの２つの隣り合った主面の少なくとも７０％が互いに直接物理的に接触している、項目３９６に記載の多層積層体である。
【０４５２】
項目３９９は、多層積層体のそれぞれの２つの隣り合った主面の少なくとも９０％が互いに直接物理的に接触している、項目３９６に記載の多層積層体である。
【０４５３】
項目４００は、多層積層体のいずれの２つの隣り合った主面の間にも空気間隙を有さない、項目３８９〜項目３９９に記載の多層積層体である。
【０４５４】
項目４０１は、標示が、文字、単語、英数字、記号、ロゴ、テキスト、絵、画像、及びパターンのうちの少なくとも１つを含む、項目３８９〜項目４００に記載の多層積層体である。
【０４５５】
項目４０２は、標示が、可視色の標示を含む、項目３８９〜項目４０１に記載の多層積層体である。
【０４５６】
項目４０３は、情報層が、標示を含む標示部分と、いずれの標示も含まない背景部分とを有する、項目３８９〜項目４０２に記載の多層積層体である。
【０４５７】
項目４０４は、標示部分が第１の色を有し、該第１の色が、黒、赤、青、及び緑のうちの１つである、項目４０３に記載の多層積層体である。
【０４５８】
項目４０５は、標示が静的画像を含む、項目３８９〜項目４０４に記載の多層積層体である。
【０４５９】
項目４０６は、標示が動的画像を含む、項目３８９〜項目４０５に記載の多層積層体である。
【０４６０】
項目４０７は、標示が多層フィルムの主面上に印刷される、項目３８９〜項目４０６に記載の多層積層体である。
【０４６１】
項目４０８は、情報が色を含む、項目３８９〜項目４０７に記載の多層積層体である。
【０４６２】
項目４０９は、情報層が連続的な層である、項目３８９〜項目４０８に記載の多層積層体である。
【０４６３】
項目４１０は、情報層が不連続的な層である、項目３８９〜項目４０９に記載の多層積層体である。
【０４６４】
項目４１１は、情報が多層フィルムの主面上に印刷される、項目３８９〜項目４１０に記載の多層積層体である。
【０４６５】
項目４１２は、多層フィルムが、第１の偏光状態を有する垂直入射光の少なくとも９０％を反射する、項目３８９〜項目４１１に記載の多層積層体である。
【０４６６】
項目４１３は、多層フィルムが、第１の偏光状態を有する垂直入射光の少なくとも９５％を反射する、項目３８９〜項目４１２に記載の多層積層体である。
【０４６７】
項目４１４は、多層フィルムが、第１の偏光状態と直交する第２の偏光状態を有する垂直入射光の少なくとも８０％を反射する、項目３８９〜項目４１３に記載の多層積層体である。
【０４６８】
項目４１５は、多層フィルムが、第２の偏光状態を有する垂直入射光の少なくとも９０％を反射する、項目４１４に記載の多層積層体である。
【０４６９】
項目４１６は、多層フィルムが、第２の偏光状態を有する垂直入射光の少なくとも９５％を反射する、項目４１４に記載の多層積層体である。
【０４７０】
項目４１７は、多層フィルムが、第１の偏光状態を有する垂直入射光の少なくとも８０％を鏡面反射する、項目３８９〜項目４１６に記載の多層積層体である。
【０４７１】
項目４１８は、多層フィルムが、第１の偏光状態と直交する第２の偏光状態を有する垂直入射光の少なくとも８０％を透過する、項目３８９〜項目４１７に記載の多層積層体である。
【０４７２】
項目４１９は、多層フィルムが、第２の偏光状態を有する垂直入射光の少なくとも９０％を透過する、項目４１８に記載の多層積層体である。
【０４７３】
項目４２０は、多層フィルムが、第２の偏光状態を有する垂直入射光の少なくとも９５％を透過する、項目４１８に記載の多層積層体である。
【０４７４】
項目４２１は、多層フィルムが、第２のポリマー光学層と交互に配された複屈折性の第１のポリマー光学層を有する、項目３８９〜項目４２０に記載の多層積層体である。
【０４７５】
項目４２２は、多層フィルムが、等方性の第２のポリマー光学層と交互に配された等方性の第１のポリマー光学層を有する、項目３８９〜項目４２１に記載の多層積層体である。
【０４７６】
項目４２３は、多層フィルムが光学的干渉によって光を反射する、項目３８９〜項目４２２に記載の多層積層体である。
【０４７７】
項目４２４は、多層フィルムが、約４４０〜６００ｎｍの波長範囲の第１の偏光状態を有する垂直入射光の少なくとも８０％を反射する、項目３８９〜項目４２３に記載の多層積層体である。
【０４７８】
項目４２５は、項目１〜項目４２４のいずれかに記載の多層積層体を含む表面を有する電子装置である。
【０４７９】
項目４２６は、最大で７０％の全視感度反射率に対する鏡面視感度反射率の比を有する、項目１〜項目４２４に記載の多層積層体である。
【０４８０】
特に断らないかぎり、本明細書及び特許請求の範囲において使用される要素の大きさ、数量、及び物理特性を表す数値はすべて、「約」なる語によって修飾されているものとして理解されるべきである。したがって、そうでないことが示されないかぎり、上記の明細書及び添付の特許請求の範囲に記載される数値パラメータは、当業者が本明細書に開示される教示内容を用いて得ようとするところの所望の特性に応じて変化しうる近似的な値である。
【０４８１】
本明細書に引用されるすべての参考文献及び刊行物は、それらが本開示と直接矛盾しうる場合を除き、それらの全容を参照によって本開示に明確に援用するものである。以上、本明細書において具体的な実施形態を図示、説明したが、様々な代替的かつ／又は等価的な実現形態を、本開示の範囲を逸脱することなく、図示及び説明された具体的な実施形態に置き換えることができる点は、当業者であれば認識されるところであろう。本出願は、本明細書において検討される具体的な実施形態のいかなる適合例又は変形例をも網羅しようとするものである。したがって、本開示は、「特許請求の範囲」及びその等価物によってのみ限定されるものとする。
【図１】
0006461115.tif 000004
【図２】
0006461115.tif 000005
【図３】
0006461115.tif 000006
【図４】
0006461115.tif 000007
【図５】
0006461115.tif 000008
【図６】
0006461115.tif 000009
【図７】
0006461115.tif 000010
【図８】
0006461115.tif 000011
【図９Ａ】
0006461115.tif 000012
【図９Ｂ】
0006461115.tif 000013